Brevet FR3160518A1 — publié le 20250926

La présente invention concerne un dispositif électrochimique comprenant une composition électrolytique et un séparateur constitué d’au moins une résine polymère fluoré caractérisé en ce que le ratio s*e/G entre compris entre 0,02 et 200. Séparateur pour batterie lithium-ion Domaine technique de l’invention La présente invention a trait de manière générale au domaine du stockage d’énergie électrique dans des batteries secondaires rechargeables de type Li-ion. Plus précisément, l’invention concerne un dispositif électrochimique comprenant un séparateur. Arrière-plan technologique de l’invention Le marché des séparateurs pour dispositifs électrochimiques est dominé par l’utilisation de polyoléfines (par exemple Celgard® ou Hipore®) produits par extrusion et/ou étirement via des procédés sec ou humide. Les séparateurs doivent à la fois présenter de faibles épaisseurs, une tenue mécanique et en température suffisante, une bonne résistance électrochimique aux voltages auxquels ils sont exposés, une affinité optimale pour l’électrolyte et plus généralement permettre une excellente conductivité ionique. Les électrolytes classiques à base de solvants carbonatés ne sont pas stables à haut potentiel. Pour améliorer la stabilité des électrolytes à haut potentiel, on peut remplacer les solvants carbonatés par d’autres solvants plus stables en oxydation (liquides ioniques, sulfones, nitriles), ou augmenter la concentration en sel pour diminuer l’activité du solvant. Ces deux approches ont tendance à augmenter la viscosité de l’électrolyte, ce qui peut poser des problèmes de mouillabilité avec les séparateurs en polyoléfine. On connait par WO2023/227846 un dispositif électrochimique comprenant un séparateur et une composition électrolytique visqueuse. Le séparateur est constitué d’un support en polyéthylène revêtu d’une résine polymère. Il existe toujours un besoin de développer de nouveaux séparateurs aux propriétés améliorées, c’est-à-dire présentant un très bon compromis entre la mouillabilité de celui-ci et sa stabilité thermique permettant de remédier aux inconvénients mentionnés ci-dessus. Selon un premier aspect, la présente invention concerne un dispositif électrochimique comprenant une composition électrolytique et un séparateur caractérisé en ce que le ratio s*e/G est compris entre 0,02 et 200 ; s étant la valeur de la conductivité de la composition électrolytique dans le séparateur mesurée à 25°C exprimée en mS/cm, e étant l’épaisseur du séparateur exprimée en µm, et G exprimé en s-1 étant la perméabilité à l'air dudit séparateur mesurée par Gurley selon la norme ISO 5636-5. La présente invention fournit un séparateur ayant à la fois une bonne stabilité thermique et une bonne mouillabilité même en présence d’électrolyte visqueux. En effet, il a été constaté de manière surprenante que les séparateurs en polyoléfine ont tendance à se rétracter à haute température ce qui peut entraîner un court-circuit de la batterie, d’autant plus que la taille de la cellule est grande. Il a également été démontré que l’application d’un revêtement polymère en surface de la membrane poreuse en polyoléfine permet d’améliorer la stabilité thermique et la mouillabilité, mais la mouillabilité reste insuffisante pour certains électrolytes visqueux. La mise en œuvre d’un séparateur ayant le ratio s*e/G tel que prévu dans la présente invention permet de combler les inconvénients observés dans des conditions d’utilisation particulières d’une batterie, i.e. haut voltage et composition électrolytique visqueux. Selon un mode de réalisation préféré, ladite composition électrolytique comprend au moins un solvant et un sel de lithium ; ladite composition électrolytique ayant une viscosité supérieure à 2 cP mesurée à 20°C et avec un cisaillement de 20s-1. Selon un mode de réalisation préféré, ladite composition électrolytique a une viscosité supérieure à 5 cP, de préférence supérieure à 10 cP, en particulier supérieure à 15 cP mesurée à 20°C et avec un cisaillement de 20 s -1 . Selon un mode de réalisation préféré, la composition électrolytique comprend de 5 à 70% en poids de sel de lithium et de 20 à 85% en poids d’au moins un solvant organique. Selon un mode de réalisation préféré, ledit séparateur a une porosité comprise entre 25% et 70% mesurée par porosimétrie à intrusion de mercure selon la norme ISO 15901-1 :2016. Une porosité dans la gamme spécifiée permet de maintenir une bonne tenue mécanique. Une porosité trop élevée, au-delà de 70% engendre un risque de formation de dendrites. Selon un mode de réalisation préféré, ledit séparateur a une épaisseur comprise entre 5 µm et 40 µm. Selon un mode de réalisation préféré, ledit séparateur a un facteur de retrait thermique à 150°C inférieur à 10% en valeur absolue mesuré selon la méthode décrite dans la présente demande. Il a été observé que les séparateurs selon la présente invention présentaient un facteur de retrait thermique inférieure aux séparateurs en polyoléfine. Selon un mode de réalisation préféré, ledit séparateur a un ratio G/e compris entre 0,1 et 15 s -1 .µm -1 ; G exprimé en s-1 étant la perméabilité à l'air dudit séparateur mesurée par Gurley selon la norme ISO 5636-5 et e exprimé en µm étant l’épaisseur dudit séparateur. Une valeur au-delà de 15 s -1 .µm -1 impliquera une moins bonne mouillabilité du séparateur. Selon un mode de réalisation préféré, ledit séparateur comprend au moins une résine polymère sélectionnée parmi le groupe consistant en polyaramide, polyester, polyaryléthercétone, polysulfone, polyéthersulfone, polyimide, polyacrylonitrile, polyétherimide, polycarbonate, polybenzimidazole, polyaryléther, polyarylthioéther, polymère fluoré, cellulose ou un mélange de celles-ci. Selon un mode de réalisation préféré, ledit séparateur comprend au moins une résine polymère comprenant un polymère fluoré P1 comprenant des unités répétitives issues du fluorure de vinylidène et optionnellement des unités répétitives issues de l’hexafluoropropène. Selon un mode de réalisation préféré, ledit séparateur comprend au moins une résine polymère de type cellulose. Selon un mode de réalisation préféré, ledit séparateur comprend également un polymère P2 comprenant des unités répétitives de formule R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH ou un hétérocycle à cinq ou six chainons comprenant au moins un atome d’azote dans sa chaine cyclique. Selon un mode de réalisation préféré, ledit dispositif électrochimique comprend également une électrode positive et une électrode négative ; ledit séparateur disposé entre ladite électrode positive et ladite électrode négative. Selon un mode de réalisation préféré, ladite électrode négative comprend une matière active sélectionné parmi le groupe consistant en alliage de lithium, du lithium métal, un oxyde métallique, un matériau de carbone tel que le graphite ou du carbone dur, le silicium, silicone, un alliage de silicium et Li 4 Ti 5 O 12 . Selon un mode de réalisation préféré, ladite électrode positive comprend une matière active sélectionné parmi le groupe consistant en LiCoO 2 , Li(Ni, Co, AI)O 2 , Li (1+ x) Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO4, M représentant Fe, Mn, Co, ou Ni ou un mélange de ceux-ci. Selon un mode de réalisation préféré, ledit dispositif électrochimique est une batterie lithium-ion ayant une tension de coupure de charge supérieur ou égale à 4,4 V. Selon un autre aspect, la présente invention concerne un séparateur ayant un ratio G/e compris entre 0,1 et 15 s -1 .µm -1 ; G en s -1 étant la perméabilité à l'air dudit séparateur mesurée par Gurley selon la norme ISO 5636-5 et e étant l’épaisseur dudit séparateur en µm ; ledit séparateur comprenant au moins une résine polymère telle que définie dans la présente demande. Description détaillée de l’invention Selon un premier aspect, la présente invention fournit un dispositif électrochimique comprenant une composition électrolytique et un séparateur. Ceux-ci sont décrits plus en détails ci-dessous. Dans le dispositif électrochimique selon l’invention, le ratio s*e/G est compris entre 0,02 et 200. s représente la valeur de la conductivité de la composition électrolytique dans le séparateur mesurée à 25°C exprimée en mS/cm selon la méthode détaillée ci-dessous. e représente l’épaisseur du séparateur exprimée en µm. G exprimé en s -1 représente la perméabilité à l'air dudit séparateur mesurée par Gurley selon la norme ISO 5636-5. Avantageusement, ledit ratio s*e/G est compris entre 0,02 et 175, de préférence entre 0,03 et 150, plus préférentiellement entre 0,03 et 125, en particulier entre 0,03 et 100, plus particulièrement entre 0,03 et 75, de manière privilégiée entre 0,03 et 50, de manière avantageusement privilégiée entre 0,03 et 25, de manière préférentiellement privilégiée entre 0,03 et 10. Comme mentionné ci-dessus, un séparateur ayant ledit ratio dans la gamme décrite ci-dessus présente une très bon compromis entre les différentes propriétés recherchées pour un séparateur, i.e. la tenue mécanique et la mouillabilité. Composition électrolytique Selon la présente invention, ledit dispositif électrochimique comprend une composition électrolytique. La composition électrolytique imprègne le séparateur pour permettre l’imprégnation des ions lithium au sein du dispositif. Comme mentionné ci-dessus, la composition électrolytique comprend un solvant et un sel de lithium. Le solvant peut être un des solvants mentionnés ci-dessous ou un mélange de ceux-ci. Le solvant est de préférence un solvant organique. Selon un premier mode de réalisation, ledit solvant utilisé dans la composition électrolytique présente une haute polarité. Le terme polarité se rapporte au moment dipolaire à 25°C du solvant utilisé dans la composition électrolytique. Selon un autre mode de réalisation, la composition électrolytique présente une viscosité élevée. La viscosité est mesurée avec un viscosimètre Brookfield metek DV2T à 20°C et un cisaillement de 20 s -1 . De préférence, ladite composition électrolytique a une viscosité supérieure à 2,0 cP mesurée selon la méthode décrite ci-dessus. Selon un mode de réalisation préféré, ladite composition électrolytique peut également avoir une viscosité supérieure à 3 cP, supérieure à 4 cP, supérieure à 5 cP, supérieure à 6 cP, supérieure à 7 cP, supérieure à 8 cP, supérieure à 9 cP, supérieure à 10 cP, supérieure à 11 cP, supérieure à 12 cP, supérieure à 13 cP, supérieure à 14 cP, supérieure à 15 cP, supérieure à 16 cP, supérieure à 17 cP, supérieure à 18 cP, supérieure à 19 cP, supérieure à 20 cP, supérieure à 21 cP, supérieure à 22 cP, supérieure à 23 cP, supérieure à 24 cP, supérieure à 25 cP, supérieure à 26 cP, supérieure à 27 cP, supérieure à 28 cP, supérieure à 29 cP ou supérieure à 30 cP. Selon un mode de réalisation préféré, ladite composition électrolytique peut également avoir une viscosité comprise entre 2 cP et 600 cP, avantageusement entre 5 et 500 cP, de préférence entre 10 et 450 cP, plus préférentiellement entre 15 et 400 cP, en particulier entre 20 et 350 cP, plus particulièrement entre 25 et 300cP, de manière privilégiée entre 25 et 250 cP, de manière avantageusement privilégiée entre 30 et 200 cP. Le sel de lithium peut être présent dans la composition électrolytique à des concentrations très variables. Une concentration élevée en sel de lithium favorisera une viscosité élevée de la composition électrolytique. Par exemple, le sel de lithium peut être présent dans la composition électrolytique à une concentration comprise entre 0,01 et 20 mol.L -1 , avantageusement entre 0,01 et 15 mol.L -1 , de préférence entre 0,01 et 10 mol.L -1 . Une concentration élevée en sel de lithium dans ladite composition électrolytique favorisera les performances du dispositif électrochimique en terme de capacité. De préférence, ladite composition électrolytique a une viscosité inférieure à 1000 cP mesurée selon la méthode décrite ci-dessus, avantageusement inférieure à 900 cP, de préférence inférieure à 800 cP, plus préférentiellement inférieure à 700 cP, en particulier inférieure à 600 cP. Les solvants peuvent être choisis parmi les éthers ; les esters d’acide carbonique ou carbonates organiques ; les carbonates cycliques, les esters d’acides carboxyliques ; les lactones ; les esters d’acides phosphoriques ; les nitriles ; les amides ; les lactames ; les composés nitrés ; les sulfones ; les sulfoxydes ; les liquides ioniques à anion FSI (bis(fluorosulfonyl)imide) avec un cation de type ammonium, imidazolium, pyrrolidinium, piperidinium, phosphonium, sulfonium ou oxonium ; les solvants fluorés ; les composés organiques au phosphore tels que les phosphates ou phosphites. Par exemple, ledit solvant peut être de formule (Ia), (Ib), (Ic), (Id), (Ie), (If), (Ig), (Ih), (Ii), (Ij), (Ik), (Il), (Im), (In), (Io), (Ip), (Iq), (Ir), (Is), (It), (Iu), (Iv), (Iw), (Ix), (Ix’), (Iy) ou (Iz): dans laquelle R 4 , R 5 et R 18 sont sélectionnés indépendamment les uns des autres parmi le groupe consistant en C 1 -C 10 alkyle, C 2 -C 5 alkényle, C 1 -C 10 (per)fluoroalkyle et C 6 aryle ; R 6 , R 7 , R 8 , R 9 , R 10 , R 11 , R 12 , R 13 , R 15 et R 16 sont sélectionnés indépendamment les uns des autres parmi le groupe consistant en H, C 1 -C 10 alkyle, C 2 -C 5 alkényle, C 1 -C 10 (per)fluoroalkyle et C 6 aryle ; n est un entier de 1 à 10, de préférence de 1 à 5 ; X est O ou SO 2 ; Y 1 et Y 2 sont sélectionnés parmi O ou CR 6 R 7 avec R 6 et R 7 tels que définis ci-dessus à condition que Y 1 et Y 2 ne soient pas simultanément O ; Y 3 est SO 2 ou S=O ; R 14 et R 17 sont indépendamment l’un de l’autre sélectionnés parmi le groupe consistant en H, C 1 -C 5 alkyle, C 2 -C 5 alkényle, et C 6 aryle. Dans la présente demande, les substituants alkyle et alkényle décrit en relation avec les formules de solvant ci-dessus sont optionnellement substitués par un ou plusieurs atomes de fluor, un groupement C 1 -C 5 alkoxy, un groupement C 1 -C 10 (per)fluoroalkyle, un groupement phényle, un groupement fonctionnel CN, OH, NO 2 ou SO 2 . Dans la présente demande, le substituant C 6 aryle décrit en relation avec les formules de solvant ci-dessus est optionnellement substitué par un ou plusieurs atomes de fluor, un groupement C 1 -C 10 alkyle, un groupement C 1 -C 5 alkoxy ou un groupement C 1 -C 10 (per)fluoroalkyle. Ledit solvant peut également être un éther couronne tel que par exemple, de manière non limitative, éther 18-couronne-6, éther 15-couronne-5, éther 12-couronne-4, éther dibenzo-18-couronne-6, éther dibenzo-24-couronne-8, éther dicyclohexano-18-couronne-6, éther dibenzo-12-couronne-4. Plus préférentiellement, ledit solvant est de formule (Ia), (Ib), (Ic), (Id), (Ie), (If), (Ig), (Ih), (Ii), (Ij), (Ik), (Il), (Im), (In), (Io), (Ip), (Iq), (Ir), (Is), (It), (Iu), (Iv), (Iw), (Ix), (Ix’), (Iy) ou (Iz) dans laquelle R 4 , R 5 et R 18 sont sélectionnés indépendamment les uns des autres parmi le groupe consistant en C 1 -C 5 alkyle, C 2 -C 3 alkényle, C 1 -C 5 (per)fluoroalkyle et C 6 aryle ; R 6 , R 7 , R 8 , R 9 , R 10 , R 11 , R 12 , R 13 , R 15 et R 16 sont sélectionnés indépendamment les uns des autres parmi le groupe consistant en H, C 1 -C 5 alkyle, C 2 -C 3 alkényle, C 1 -C 5 (per)fluoroalkyle et C 6 aryle ; n est un entier de 1 à 10, de préférence de 1 à 5 ; X est O ou SO 2 ; Y 1 et Y 2 sont sélectionnés parmi O ou CR 6 R 7 avec R 6 et R 7 tels que définis ci-dessus à condition que Y 1 et Y 2 ne soient pas simultanément O ; Y 3 est SO 2 ou S=O ; R 14 et R 17 sont indépendamment l’un de l’autre sélectionnés parmi le groupe consistant en H, C 1 -C 5 alkyle, C 2 -C 3 alkényle, et C 6 aryle. En particulier, ledit solvant est de formule (Ia), (Ib), (Ic), (Id), (Ie), (If), (Ig), (Ih), (Ii), (Ij), (Ik), (Il), (Im), (In), (Io), (Ip), (Iq), (Ir), (Is), (It), (Iu), (Iv), (Iw), (Ix), (Ix’) ou (Iy) dans laquelle R 4 , R 5 et R 18 sont sélectionnés indépendamment les uns des autres parmi le groupe consistant en C 1 -C 3 alkyle, C 2 -C 3 alkényle, C 1 -C 3 perfluoroalkyle et C 6 aryle ; R 6 , R 7 , R 8 , R 9 , R 10 , R 11 , R 12 , R 13 , R 15 , R 16 , sont sélectionnés indépendamment les uns des autres parmi le groupe consistant en H, C 1 -C 3 alkyle, C 2 -C 3 alkényle, C 1 -C 3 (per)fluoroalkyle et C 6 aryle ; n est un entier de 1 à 10, de préférence de 1 à 5 ; X est O ou SO 2 ; Y 1 et Y 2 sont sélectionnés parmi O ou CR 6 R 7 avec R 6 et R 7 tels que définis ci-dessus à condition que Y 1 et Y 2 ne soient pas simultanément O ; Y 3 est SO 2 ou S=O ; R 14 et R 17 sont indépendamment l’un de l’autre sélectionnés parmi le groupe consistant en H, C 1 -C 3 alkyle, C 2 -C 3 alkényle, et C 6 aryle. Plus particulièrement, ledit solvant peut être de formule (Ia) dans laquelle R 4 et R 5 sont indépendamment les uns des autres sélectionnés parmi le groupe consistant en CH 3 , CH 2 F, CHF 2 , C 2 H 5 , CH 2 CH 2 F, CH 2 CHF 2 , CH 2 CF 3 , CH 2 CH 2 CH 3 , CH 2 CH 2 CH 2 F, CH 2 CHFCH 3 , CH 2 CH 2 CF 3 , CH 2 CF 2 CHF 2 , CF 3 , CF 2 CF 3 , CF 2 CF 2 CF 3 , CH(CF 3 ) 2 , C 6 H 5 , CH(CH 3 ) 2 , CH 3 CH 2 CH 2 CH 2 , (CH 3 ) 2 CHCH 2 , CH 3 CH 2 CH(CH 3 ), CF 2 CF 2 CF 2 CF 3 et CH(CH 3 ) 2 ; de préférence R 4 est CH 3 , C 6 H 5 , ou CH 2 CH 3 et R 5 est sélectionné parmi le groupe consistant en CH 3 , CH 2 F, CHF 2 , C 2 H 5 , CH 2 CH 2 F, CH 2 CHF 2 , CH 2 CF 3 , CH 2 CH 2 CH 3 , CH 2 CH 2 CH 2 F, CH 2 CHFCH 3 , CH 2 CH 2 CF 3 , CH 2 CF 2 CHF 2 , CF 3 , CF 2 CF 3 , CF 2 CF 2 CF 3 , CH(CF 3 ) 2 , C 6 H 5 , CF 2 CF 2 CF 2 CF 3 et CH(CH 3 ) 2 . Plus particulièrement, ledit solvant peut être de formule (Ib) dans laquelle R 6 , R 7 , R 8 et R 9 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 6 , R 7 et R 8 sont H, CH 3 , C 6 H 5 , ou CH 2 CH 3 et R 9 est sélectionné parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (Ic) dans laquelle R 6 et R 7 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 6 est H, CH 3 , C 6 H 5 , ou CH 2 CH 3 et R 7 est sélectionné parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (Id) dans laquelle R 4 et R 5 sont indépendamment les uns des autres sélectionnés parmi le groupe consistant en CH 3 , CH 2 CH 3 , CH 2 F, CHF 2 , CH 2 CH 2 F, CH 2 CF 3 , CH 2 OCH 3 , CH(CH 3 )CH 2 OCH 3 , CH(CH 3 ) 2 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CHFCH 3 et CH 2 CH 2 CH 3 ; de préférence R 4 est sélectionné parmi le groupe consistant en CH 2 CH 2 F, CH 3 , C 6 H 5 , ou CH 2 CH 3 et R 5 est sélectionné parmi le groupe consistant en CH 3 , CH 2 CH 3 , CH 2 F, CHF 2 , CH 2 CH 2 F, CH 2 CF 3 , CH 2 OCH 3 , CH(CH 3 )CH 2 OCH 3 , CH(CH 3 ) 2 , CF 3 , CF 2 CF 3 , CF 2 CF 2 CF 3 , CH(CF 3 ) 2 , CF 2 CF 2 CF 2 CF 3 , CHFCH 3 et CH 2 CH 2 CH 3 . Plus particulièrement, ledit solvant peut être de formule (Ie) dans laquelle R 6 , R 7 , R 8 , R 9 , R 10 et R 11 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 6 , R 7 et R 8 sont H, CH 3 , C 6 H 5 , ou CH 2 CH 3 et R 9 , R 10 et R 11 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (If) dans laquelle R 6 , R 7 , R 8 , R 9 , R 10 , R 11 , R 12 et R 13 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 6 , R 8 , R 10 et R 12 sont H, CH 3 , C 6 H 5 , ou CH 2 CH 3 et R 7 , R 9 , R 11 et R 13 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (Ig) dans laquelle R 6 , R 7 , R 8 , R 9 , R 10 et R 11 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 est H, CH 3 , C 6 H 5 , CH 2 CH 3 et CH=CH 2 ; de préférence R 6 , R 7 et R 8 sont H, CH 3 , C 6 H 5 , ou CH 2 CH 3 et R 9 , R 10 et R 11 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 est H, CH 3 , C 6 H 5 , ou CH 2 CH 3 et CH=CH 2 . Plus particulièrement, ledit solvant peut être de formule (Ih) dans laquelle R 7 , R 8 , R 9 et R 11 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 est H, CH 3 , C 6 H 5 , ou CH 2 CH 3 et CH=CH 2 ; de préférence R 7 et R 8 sont H, CH 3 , C 6 H 5 , ou CH 2 CH 3 et R 9 et R 11 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 est H, CH 3 , C 6 H 5 , ou CH 2 CH 3 et CH=CH 2 . Plus particulièrement, ledit solvant peut être de formule (Ii) dans laquelle R 6 , R 7 , R 8 , R 9 , R 10 , R 11 , R 12 et R 13 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 est H, CH 3 , C 6 H 5 , ou CH 2 CH 3 et CH=CH 2 ; de préférence R 6 , R 8 , R 10 et R 12 sont H, CH 3 , C 6 H 5 , ou CH 2 CH 3 et R 7 , R 9 , R 11 et R 13 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 est H, CH 3 , C 6 H 5 , ou CH 2 CH 3 et CH=CH 2 . Plus particulièrement, ledit solvant peut être de formule (Ij) dans laquelle R 6 , R 7 , R 8 et R 9 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 6 , R 7 et R 8 sont H, CH 3 , C 6 H 5 , ou CH 2 CH 3 et R 9 est sélectionné parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (Ik) dans laquelle R 6 , R 7 , R 8 , R 9 , R 10 , R 11 , R 12 , R 13 , R 15 et R 16 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 ,CH 2 CH 3 et CH=CH 2 ; de préférence R 6 , R 7 , R 8 , R 9 et R 10 sont H, CH 3 , C 6 H 5 , ou CH 2 CH 3 et R 11 , R 12 , R 13 , R 15 et R 16 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (Il) dans laquelle R 6 , R 7 , R 8 , R 9 , R 10 , R 11 , R 12 , R 13 , R 15 et R 16 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 est H, CH 3 , C 6 H 5 , ou CH 2 CH 3 et CH=CH 2 ; de préférence R 6 , R 7 , R 8 , R 9 et R 10 sont H, CH 3 , C 6 H 5 , ou CH 2 CH 3 et R 11 , R 12 , R 13 , R 15 et R 16 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 est H, CH 3 , C 6 H 5 , ou CH 2 CH 3 et CH=CH 2 . Plus particulièrement, ledit solvant peut être de formule (Im) dans laquelle R 4 et R 5 sont indépendamment les uns des autres sélectionnés parmi le groupe consistant en CH 3 , CH 2 CH 3 , CH 2 F, CHF 2 , CH 2 CH 2 F, CH 2 CHF 2 , CH 2 CF 3 , CH 2 OCH 3 , CH(CH 3 )CH 2 OCH 3 , CH(CH 3 ) 2 , CF 3 , CF 2 CF 3 , CF 2 CF 2 CF 3 , CH(CF 3 ) 2 , CF 2 CF 2 CF 2 CF 3 , C 6 H 5 , CH 3 CH 2 CH 2 CH 2 , (CH 3 ) 2 CHCH 2 , CH 3 CH 2 CH(CH 3 ), CHFCH 3 et CH 2 CH 2 CH 3 ; de préférence R 4 est sélectionné parmi le groupe consistant en CH 3 , CH 2 CH 3 , CH 2 F, CHF 2 , CH 2 CH 2 F, CH 2 CHF 2 , CH 2 CF 3 , CH 2 OCH 3 , CH(CH 3 )CH 2 OCH 3 , CH(CH 3 ) 2 , CF 3 , CF 2 CF 3 , CF 2 CF 2 CF 3 , CH(CF 3 ) 2 , CF 2 CF 2 CF 2 CF 3 , C 6 H 5 , CHFCH 3 et CH 2 CH 2 CH 3 et R 5 est sélectionné parmi le groupe consistant en CH 2 F, CHF 2 , CH 2 CH 2 F, CH 2 CHF 2 , CH 2 CF 3 , CH 2 OCH 3 , CH(CH 3 )CH 2 OCH 3 , CH(CH 3 ) 2 , CF 3 , CF 2 CF 3 , CF 2 CF 2 CF 3 , CH(CF 3 ) 2 , C 6 H 5 , CF 2 CF 2 CF 2 CF 3 et CHFCH 3 ; R 6 , R 7 , R 8 et R 9 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 . Plus particulièrement, ledit solvant peut être de formule (In) dans laquelle R 4 et R 5 sont indépendamment les uns des autres sélectionnés parmi le groupe consistant en CH 3 , CH 2 CH 3 , CH 2 F, CHF 2 , CH 2 CH 2 F, CH 2 CHF 2 , CH(CH 3 ) 2 , CF 3 CH 2 , CF 3 , CF 2 CF 3 , CF 2 CF 2 CF 3 , CH(CF 3 ) 2 , CF 2 CF 2 CF 2 CF 3 , C 6 H 5 , CH 3 CH 2 CH 2 CH 2 , (CH 3 ) 2 CHCH 2 , CH 3 CH 2 CH(CH 3 ), CHFCH 3 et CH 2 CH 2 CH 3 ; de préférence R 4 est sélectionné parmi le groupe consistant en CH 3 , CH 2 CH 3 , CH 2 F, CHF 2 , CH 2 CH 2 F, CH 2 CHF 2 , CH(CH 3 ) 2 , CF 3 CH 2 , CF 3 , CF 2 CF 3 , CF 2 CF 2 CF 3 , CH(CF 3 ) 2 , CF 2 CF 2 CF 2 CF 3 , C 6 H 5 , CHFCH 3 et CH 2 CH 2 CH 3 ; et R 5 est sélectionné parmi le groupe consistant en CH 2 F, CHF 2 , CH 2 CH 2 F, CH 2 CHF 2 , CF 3 CH 2 , CF 3 , CF 2 CF 3 , CF 2 CF 2 CF 3 , CH(CF 3 ) 2 , C 6 H 5 , CF 2 CF 2 CF 2 CF 3 et CHFCH 3 . Plus particulièrement, ledit solvant peut être de formule (Io) dans laquelle R 4 est sélectionné parmi le groupe consistant en CH 3 , CH 2 CH 3 , CH 3 OCH 2 CH 2 , CH 3 CH 2 CH 2 , CH(CH 3 ) 2 , CH 3 CH 2 CH 2 CH 2 , (CH 3 ) 2 CHCH 2 , CH 3 CH 2 CH(CH 3 ), C 6 H 5 , CF 3 -C 6 H 4 , CH 2 F, CHF 2 , CH 2 CH 2 F, CH 2 CHF 2 , CH(CH 3 ) 2 , CF 3 CH 2 , CF 3 , CF 2 CF 3 , CF 2 CF 2 CF 3 , CH(CF 3 ) 2 , CF 2 CF 2 CF 2 CF 3 , CHFCH 3 et CH 2 CH 2 CH 3 . Plus particulièrement, ledit solvant peut être de formule (Ip) dans laquelle R 6 et R 7 sont indépendamment l’un de l’autre sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 , CH 3 CH 2 CH 2 , CH(CH 3 ) 2 , CH 3 CH 2 CH 2 CH 2 , (CH 3 ) 2 CHCH 2 , CH 3 CH 2 CH(CH 3 ) et CH=CH 2 ; de préférence R 6 et R 7 sont indépendamment l’un de l’autre sélectionnés parmi le groupe consistant en H, F, CH 3 , CH 2 CF 3 , CF 3 , CF 2 CF 3 , CF 2 CF 2 CF 3 , CH(CF 3 ) 2 , C 6 H 5 , CH 2 CH 3 , CH 3 CH 2 CH 2 , CH(CH 3 ) 2 , et CH=CH 2 ; et n est un entier de 1 à 10, de préférence de 1 à 5. Plus particulièrement, ledit solvant peut être de formule (Iq) dans laquelle R 6 , R 7 , R 8 , R 9 , R 10 , R 11 , R 12 et R 13 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 , CH 3 CH 2 CH 2 , CH(CH 3 ) 2 , CH 3 CH 2 CH 2 CH 2 , (CH 3 ) 2 CHCH 2 , CH 3 CH 2 CH(CH 3 ) et CH=CH 2 ; et X est O ou SO 2 ; de préférence R 6 , R 7 , R 8 , R 9 , R 10 , R 11 , R 12 et R 13 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , C 6 H 5 , CH 2 CH 3 , CH 3 CH 2 CH 2 , CH(CH 3 ) 2 et CH=CH 2 ; et X est O ou SO 2 . Plus particulièrement, ledit solvant peut être de formule (Ir) dans laquelle R 6 est sélectionné parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 et R 17 sont sélectionnés indépendamment l’un de l’autre parmi le groupe consistant en H, CH 3 , C 6 H 5 , CH 2 CH 3 et CH=CH 2 ; de préférence R 6 est H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , C 6 H 5 , CH(CH 3 ) 2 , CH 3 CH 2 CH 2 , CH(CH 3 ) 2 , CH 2 CH 3 et CH=CH; et R 14 et R 17 sont sélectionnés indépendamment l’un de l’autre parmi le groupe consistant en H, CH 3 , C 6 H 5 , ou CH 2 CH 3 et CH=CH 2 . Plus particulièrement, ledit solvant peut être de formule (Is) dans laquelle R 8 , R 9 , R 10 , R 11 , R 12 et R 13 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence R 8 , R 10 et R 12 sont H, CH 3 , C 6 H 5 , ou CH 2 CH 3 et R 9 , R 11 et R 13 sont sélectionnés indépendamment les uns des autres parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et Y 1 et Y 2 sont sélectionnés parmi O ou CR 6 R 7 à condition que Y 1 et Y 2 ne soient pas simultanément O avec R 6 et R 7 indépendamment l’un de l’autre sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; de préférence H, CH 3 , C 6 H 5 , ou CH 2 CH 3 . Plus particulièrement, ledit solvant peut être de formule (It) dans laquelle R 6 , R 7 , R 8 et R 9 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 et R 17 sont indépendamment les uns des autres sélectionnés parmi le groupe consistant en H, CH 3 , C 6 H 5 , ou CH 2 CH 3 et CH=CH 2 ; de préférence R 6 et R 8 sont indépendamment l’un de l’autre H, CH 3 , C 6 H 5 , ou CH 2 CH 3 et R 7 , R 9 sont indépendamment l’un de l’autre sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 et R 17 sont indépendamment les uns des autres sélectionnés parmi le groupe consistant en H, CH 3 , C 6 H 5 , ou CH 2 CH 3 et CH=CH 2 . Plus particulièrement, ledit solvant peut être de formule (Iu) dans laquelle R 6 , R 7 , R 8 , R 9 , R 10 et R 11 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 et R 17 sont indépendamment les uns des autres sélectionnés parmi le groupe consistant en H, CH 3 , C 6 H 5 , ou CH 2 CH 3 et CH=CH 2 ; de préférence R 6 , R 8 et R 10 sont indépendamment l’un de l’autre H, CH 3 , C 6 H 5 , ou CH 2 CH 3 et R 7 , R 9 , R 11 sont indépendamment l’un de l’autre sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 et CH=CH 2 ; et R 14 et R 17 sont indépendamment les uns des autres sélectionnés parmi le groupe consistant en H, CH 3 , C 6 H 5 , ou CH 2 CH 3 et CH=CH 2 . Plus particulièrement, ledit solvant peut être de formule (Iv) dans laquelle R 6 , R 7 , R 8 , R 9 , R 10 et R 11 sont indépendamment les uns des autres sélectionnés parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH 2 CH 3 , CH 3 CH 2 CH 2 , CH(CH 3 ) 2 , CH 3 CH 2 CH 2 CH 2 , (CH 3 ) 2 CHCH 2 , CH 3 CH 2 CH(CH 3 ) et CH=CH 2 ; de préférence R 6 , R 7 , R 8 et R 9 sont indépendamment les uns des autres sélectionnés parmi le groupe consistant en H, F, CH 3 , CH 2 CF 3 , CF 3 , CF 2 CF 3 , CF 2 CF 2 CF 3 , CH(CF 3 ) 2 , C 6 H 5 , CH 2 CH 3 , CH 3 CH 2 CH 2 , CH(CH 3 ) 2 , et CH=CH 2 ; et n est un entier de 1 à 10, de préférence de 1 à 5. Plus particulièrement, ledit solvant peut être de formule (Iw) dans laquelle R 6 est sélectionné parmi le groupe consistant en H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , CF 2 CF 2 CF 2 CF 3 , C 6 H 5 , CH(CH 3 ) 2 , CH 3 CH 2 CH 2 CH 2 , (CH 3 ) 2 CHCH 2 , CH 3 CH 2 CH(CH 3 ), CH 3 CH 2 CH 2 , CH(CH 3 ) 2 , CH 2 CH 3 et CH=CH 2 ; R 14 et R 17 sont sélectionnés indépendamment l’un de l’autre parmi le groupe consistant en H, CH 3 , C 6 H 5 , CH 2 CH 3 et CH=CH 2 ; de préférence R 6 est H, F, CH 3 , CH 2 F, CHF 2 , CH 2 CH 2 F, CH 2 CHF 2 , CH 2 CF 3 , CF 3 , CF 2 CF 3 , CF 2 CF 2 CF 3 , CH(CF 3 ) 2 , C 6 H 5 , CH(CH 3 ) 2 , CH 3 CH 2 CH 2 , CH(CH 3 ) 2 , CH 2 CH 3 et CH=CH; et R 14 et R 17 sont sélectionnés indépendamment l’un de l’autre parmi le groupe consistant en H, CH 3 , C 6 H 5 , ou CH 2 CH 3 et CH=CH 2 . Plus particulièrement, ledit solvant peut être de formule (Ix) ou (Ix’) dans laquelle R 4 , R 5 et R 18 sont indépendamment les uns des autres sélectionnés parmi le groupe consistant en CH 3 , CH 2 F, CHF 2 , C 2 H 5 , CH 2 CH 2 F, CH 2 CHF 2 , CH 2 CF 3 , CH 2 CH 2 CH 3 , CH 2 CH 2 CH 2 F, CH 2 CHFCH 3 , CH 2 CH 2 CF 3 , CH 2 CF 2 CHF 2 , CF 3 , CF 2 CF 3 , CF 2 CF 2 CF 3 , CH(CF 3 ) 2 , C 6 H 5 , CH(CH 3 ) 2 , CH 3 CH 2 CH 2 CH 2 , (CH 3 ) 2 CHCH 2 , CH 3 CH 2 CH(CH 3 ), CF 2 CF 2 CF 2 CF 3 et CH(CH 3 ) 2 . Plus particulièrement, ledit solvant peut être de formule (Iy) dans laquelle R 4 et R 5 sont indépendamment les uns des autres sélectionnés parmi le groupe consistant en CH 3 , CH 2 F, CHF 2 , C 2 H 5 , CH 2 CH 2 F, CH 2 CHF 2 , CH 2 CF 3 , CH 2 CH 2 CH 3 , CH 2 CH 2 CH 2 F, CH 2 CHFCH 3 , CH 2 CH 2 CF 3 , CH 2 CF 2 CHF 2 , CF 3 , CF 2 CF 3 , CF 2 CF 2 CF 3 , CH(CF 3 ) 2 , C 6 H 5 , CH(CH 3 ) 2 , CH 3 CH 2 CH 2 CH 2 , (CH 3 ) 2 CHCH 2 , CH 3 CH 2 CH(CH 3 ), CF 2 CF 2 CF 2 CF 3 et CH(CH 3 ) 2 ; Y 3 est SO 2 ou S=O. Plus particulièrement, ledit solvant peut être de formule (Iz) dans laquelle R 4 est sélectionné parmi le groupe consistant en CH 3 , CH 2 F, CHF 2 , C 2 H 5 , CH 2 CH 2 F, CH 2 CHF 2 , CH 2 CF 3 , CH 2 CH 2 CH 3 , CH 2 CH 2 CH 2 F, CH 2 CHFCH 3 , CH 2 CH 2 CF 3 , CH 2 CF 2 CHF 2 , CF 3 , CF 2 CF 3 , CF 2 CF 2 CF 3 , CH(CF 3 ) 2 , C 6 H 5 , CH(CH 3 ) 2 , CH 3 CH 2 CH 2 CH 2 , (CH 3 ) 2 CHCH 2 , CH 3 CH 2 CH(CH 3 ), CF 2 CF 2 CF 2 CF 3 et CH(CH 3 ) 2 . De manière non limitative, ledit solvant est par exemple sélectionné parmi le groupe consistant en propylène carbonate, éthylène carbonate, butylène carbonate, diméthyl carbonate, diéthylcarbonate, diméthoxyéthane, gamma-butyrolactone, 3-fluroro-gamma-butyrolactone, delta-valérolactone, gamma-valérolactone, epsilon-caprolactone, gamma-caprolactone, butyrolactame, valérolactame, N-méthyl-butyrolactame, N-méthyl-valérolactame, fluoroéthylène carbonate, fluoropropylène carbonate, monofluorométhyle méthyle carbonate, méthyle 2,2,2-trifluoroéthyl carbonate, trifluoroéthyle éthyl carbonate, bis(2,2,2-trifluoroethyl carbonate), propyle 2,2,2-trifluoroethyl carbonate, methylnonafluorobutyle éther, hexafluoroisopropyle méthyle éther, bis(2,2,2-trifluoroethyl)ether, méthyle nonafluorobutyle éther, éthyle nonafluorobutyl éther, méthyle isopropyle carbonate, éthyle isopropyle carbonate, propyle éthyle carbonate, méthyle propyle carbonate, 1-fluoropropyl méthyle carbonate, 2-fluoropropyle méthyle carbonate, 1,1,1-trifluoropropyle méthyle carbonate, 1,1,1,2,2-pentafluoropropyl méthyle carbonate, 1,1,2,2-tétrafluoropropyle méthyle carbonate, 1,1,1-trifluoroéthyle méthyle carbonate, 1,1-difluoroéthyle méthyle carbonate, 1-fluoroéthyle méthyle carbonate, éthyle méthyle carbonate, diméthyle carbonate, diéthyle carbonate, méthyl fluorométhyle carbonate, 1-fluoroéthyle éthyle carbonate, 1,1-difluoroéthyle éthyle carbonate, 1,1,1-trifluoroéthyle éthyle carbonate, vinyl éthylène carbonate, vinylène carbonate, éthanoate d’éthyle, 1-fluoroéthanoate d’éthyle, 1,1-difluoroéthanoate d’éthyle, l’éthanoate de 1-fluoroéthyle, éthanoate de méthyle, éthanoate de 1-méthoxy isopropyle, propanoate de 1-fluoroéthyle, 2-fluoropropanoate d’éthyle, butanoate de méthyle, butanoate d’éthyle, méthoxyéthanoate de méthyle, N-méthyle-2-oxazolidinone, éthylène glycol diéthyl éther, tétrahydrofurane, 2-méthyltétrahydrofurane, 2,6-diméthyltétrahydrofurane, tétrahydropyrane, triéthylène glycol diméthyl éther, tétraéthylène glycol diméthyl éther, 1,4-dioxane, 1,3-dioxolane, carbonate de diméthyle, carbonate d’éthyle méthyle, carbonate de diéthyle, carbonate de diphényle, carbonate de méthyle phényle, éthylène 2,3-diméthylcarbonate, vinylène carbonate, éthylène 2-vinylcarbonate, benzoate de méthyle, benzoate d’éthyle, 5-valérolactone, triméthyl phosphate, éthyl diméthyl phosphate, diéthyl méthyl phosphate, triéthyl phosphate, acétonitrile, propionitrile, méthoxypropionitrile, glutaronitrile, adiponitrile, 2-méthylglutaronitrile, valéronitrile, butyronitrile, isobutyronitrile, N-méthylformamide, N-éthylformamide, N,N-diméthylformamide, N,N-diméthylacetamide, N-méthylpyrrolidinone, N-méthylpyrrolidone, N-vinylpyrrolidone, diméthylsulfone, éthylméthylsulfone, diéthylsulfone, sulfolane, 3-méthylsulfolane, 2,4-diméthylsulfolane, éthylène glycol, propylène glycol, éthylene glycol monométhyléther, éthylène glycol monoéthyl éther, diméthyl sulfoxyde, méthyl éthyl sulfoxyde, diéthyl sulfoxyde, benzonitrile, tolunitrile, 1,3-diméthyl-2-imidazolidinone, 1,3-diméthyl-3,4,5,6-tétrahydro-2(1,H)-pyrimidinone, 3-méthyl-2-oxazolidinone, nitrométhane, nitroéthane, nitropropane, nitrobutane, tris(2,2,2-trifluoroéthyle) phosphite, tris(2,2,2-trifluoroéthyle) phosphate. Ces solvants peuvent être utilisés individuellement ou en combinaison. Alternativement, ledit solvant peut être un liquide ionique. De préférence, le liquide ionique est de formule (Cation)FSI ou (cation)TFSI où FSI est le bis(fluorosulfonyl)imide et TFSI est le bis(trifluoromethanesulfonyl)imide. De préférence, le cation est de type ammonium, imidazolium, pyrrolidinium, piperidinium, phosphonium, sulfonium, oxonium. De façon non limitative, on peut citer (1-Ethyl-3-methylimidazolium bis(fluorosulfonyl)imide), (1-Butyl-3-methylimidazolium bis(fluorosulfonyl)imide), (1-Butyl-1-methylpyrrolidinium bis(fluorosulfonyl)imide), (1-Propyl-3-methylpyrrolidinium bis(fluorosulfonyl)imide), (1-butyl-1-methylpiperidinium bis(fluorosulfonyl)imide), (1-methyl-1-propylpiperidinium bis(fluorosulfonyl)imide), (Methyl(tri-n-butyl)phosphonium bis(fluorosulfonyl)imide), (Methyl(tri-n-ethyl)phosphoium bis(fluorosulfoyl)imide), (1-Ethyl-3-methylimidazolium bis(trifluoromethanesulfonyl)imide), (1-Butyl-3-methylimidazolium bis(trifluoromethanesulfonyl)imide), (1-Butyl-1-methylpyrrolidinium bis(trifluoromethanesulfonyl)imide), (1-Propyl-3-methylpyrrolidinium bis(trifluoromethanesulfonyl)imide), (1-butyl-1-methylpiperidinium bis(trifluoromethanesulfonyl)imide), (1-methyl-1-propylpiperidinium bis(trifluoromethanesulfonyl)imide), (Methyl(tri-n-butyl)phosphonium bis(trifluoromethanesulfonyl)imide), (Methyl(tri-n-ethyl)phosphoium bis(trifluoromethanesulfonyl)imide). Alternativement, ledit solvant utilisé dans la présente composition électrolytique a un moment dipolaire supérieur à 2 Debye à 25°C. De préférence, ledit solvant a un moment dipolaire supérieur à 2,5 Debye, de préférence supérieur à 3,0 Debye, plus préférentiellement supérieur à 3,5 Debye, en particulier supérieur à 4,0 Debye à 25°C. Par exemple, de manière non limitative, ledit solvant peut être sélectionné parmi le groupe consistant en propylène carbonate, 1-fluoroéthyle méthyle carbonate, 1-fluoroéthyle éthyle carbonate, 1,1-difluoroéthyle méthyle carbonate, 1,1-difluoroéthyle éthyle carbonate, 1,1,1-trifluoroéthyle méthyle carbonate, 1,1,1-trifluoroéthyle éthyle carbonate, perfluoroéthyle méthyle carbonate, perfluoroéthyle éthyle carbonate, propyle méthyle carbonate, propyle éthyle carbonate, diméthoxyméthane, éthylène carbonate, isopropyle méthyle carbonate, isopropyle éthyle carbonate, fluoroéthylène carbonate, vinylidene carbonate, butylène carbonate, vinyl éthylène carbonate, fluoropropylene carbonate, fluoro-gamma-butyrolactone, delta-valérolactone, gamma-butyrolactone, fluoropropyle méthyle carbonate, 2-fluoropropyle méthyle carbonate, 1,1,1-trifluoropropyle méthyle carbonate, 1,1,2,2-tétrafluoropropyle méthyle carbonate, 1,1,1,2,2-pentafluoropropyle méthyle carbonate, fluoropropyle éthyle carbonate, 2-fluoropropyle éthyle carbonate, 1,1,1-trifluoropropyle éthyle carbonate, 1,1,2,2-tétrafluoropropyle éthyle carbonate, 1,1,1,2,2-pentafluoropropyle éthyle carbonate, nitrométhane, éther 18-couronne-6, éther 15-couronne-5, éther 12-couronne-4, éther dibenzo-18-couronne-6, éther dibenzo-24-couronne-8, éther dicyclohexano-18-couronne-6, éther dibenzo-12-couronne-4, nitrométhane, nitroéthane, nitropropane, nitrobutane, triméthyl phosphate, éthyl diméthyl phosphate, diéthyl méthyl phosphate, triéthyl phosphate, acétonitrile, propionitrile, méthoxypropionitrile, glutaronitrile, adiponitrile, 2-méthylglutaronitrile, valéronitrile, butyronitrile, isobutyronitrile, N-méthylformamide, N-éthylformamide, N,N-diméthylformamide, N,N-diméthylacetamide, N-méthylpyrrolidinone, N-méthylpyrrolidone, N-vinylpyrrolidone, diméthylsulfone, éthylméthylsulfone, diéthylsulfone, sulfolane, 3-méthylsulfolane, 2,4-diméthylsulfolane, diméthyl sulfoxyde, méthyl éthyl sulfoxyde, diéthyl sulfoxyde, benzonitrile, tolunitrile, 1,3-diméthyl-2-imidazolidinone, 3-méthyl-2-oxazolidinone. Parmi les solvant cités dans la présente demande, les sulfones, sulfoxydes, nitriles, liquides ioniques, éthers fluorés, les composés organiques au phosphore tels que les phosphates ou phosphites, et carbonates fluorés sont préférés. Les nitriles peuvent être choisis parmi l’acétonitrile, le propionitrile, le méthoxypropionitrile, le glutaronitrile, l’adiponitrile, le sébaconitrile le 2-méthylglutaronitrile, le valéronitrile, le butyronitrile, l’isobutyronitrile, le benzonitrile et le tolunitrile. Les sulfones peuvent être choisies parmi la diméthylsulfone, l’éthylméthylsulfone, la diéthylsulfone, le sulfolane, le 3-méthylsulfolane, le 2,4-diméthylsulfolane et le sulfolène. Les sulfoxydes peuvent être choisis parmi le diméthyl sulfoxyde, le méthyl-éthyl sulfoxyde et le diéthyl sulfoxyde. Les liquides ioniques peuvent être choisis parmi EMIM-FSI (1-Ethyl-3-methylimidazolium bis(fluorosulfonyl)imide), BMIM-FSI (1-Butyl-3-methylimidazolium bis(trifluoromethylsulfonyl)imide), PYR14-FSI (1-Butyl-1-methylpyrrolidinium bis(fluorosulfonyl)imide), PYR13-FSI (1-Propyl-3-methylpyrrolidinium bis(fluorosulfonyl)imide), PIP14-FSI (1-butyl-1-methylpiperidinium bis(fluorosulfonyl)imide), PIP13-FSI (1-methyl-1-propylpiperidinium bis(fluorosulfonyl)imide), P1444-FSI (Methyl(tri-n-butyl)phosphonium bis(fluorosulfonyl)imide), P1222-FSI (Methyl(tri-n-ethyl)phosphoium bis(fluorosulfoyl)imide). Les solvants fluorés peuvent être choisis parmi des éthers fluorés, des esters fluorés, des orthoformiates fluorés, des carbonates fluorés, des phosphates fluorés, des phosphites fluorés ou des sulfates fluorés. De façon non exhaustive, on peut citer le 1,1,2,2-tétrafluoroéthyl-méthyléther, le 1,1,2,2-tétrafluoroéthyl-éthyl éther, le 1,1,2,2-tétrafluoroéthyl-2,2,2-trifluoroéthyl éther, le 1,1,2,2-tétrafluoroéthyl-2,2,3,3-tétrafluoropropyl éther, l’hexafluoroisopropyl-méthyl éther, le 1,1,3,3,3-pentafluoro-2-trifluorométhylpropyl-méthyl éther, le 1,1,2,3,3,3-hexafluoropropyl-méthyl éther, le 1,1,2,3,3,3-hexafluoropropyl-éthyl éther, le 1,1,1,3,3,3-hexafluoro-2-(2,2,2-trifluoroéthoxy)propane, le bis(2.2,2-trifluoroéthyl) éther, le 1,1,2.2,-tetrafluoroéthyl-2,2.2-trifluoroéthyl éther, le méthoxynonafluorobutane, l’éthoxynonafluorobutane, le 1,2-(1,1,2,2-Tétrafluoroéthoxy)-éthane, le 2,2,3,3-tétrafluoro-1,4-diméthoxubutane, le 2-(2-éthoxyéthy)-1,1,1,-trifluoroéthane, le 2-(2-(2,2-difluoroéthoxy)éthoxy)-1,1-difluoroéthane, le 2-(2-(2,2-difluoroéthoxy)éthoxy)-1,1,1-trifluoroéthane, le-1,1,1-trifluoro-2-(2-(2-trifluoroéthoxy)éthoxy) éthane, le 2,2-difluoroéthyl acétate, le 2,2,2-trifluoroéthyl acétate, le 2,2-difluoroéthyl propionate, le 3,3-difluoropropyl acétate, le 3,3-difluoropropyl propionate, le 4,4-difluorobutanoate d’éthyle, le formiate de difluoroéthyle, le formiate de trifluoroéthyle, l’orthoformiate de 2,2,2-trifluoroéthyle, le 4-fluoro-1,3-dioxolan-2-one (F1EC), le 4,5-difluoro-1,3-dioxolan-2-one (F2EC), l’éthyl-(1-fluoroéthyl)carbonate (F1DEC), le 1-fluoroéthyl (2,2,2-trifluoroéthyl)carbonate (F4DEC), le bis(2,2,2-trifluoroéthyl)carbonate (BFEC), le 2,2,2-trifluoroéthyl-méthyl carbonate (F3EMC), le trifluoropropylène carbonate, le monofluoro diméthyl carbonate, le méthyl 2,2,2-trifluoroethyl carbonate, le 2,2-difluoroéthyl-méthyl carbonate, le trifluoroéthy-éthyl carbonate, le méthyl-hexafluoro-i-propyl carbonate, l’éthyl hexafluoro-i-propyl carbonate, le bis(trifluoroéthyl)carbonate, le propyl-trifluoroéthyl carbonate, le fluorotoluène et le 1,4-diméthoxytétrafluorotoluène. Parmi les liquides ioniques, les familles des pyrrolidiniums, des pipéridiniums et des phosphoniums sont préférés. Parmi les composés organiques au phosphore tels que les phosphates ou phosphites, le tris(2,2,2-trifluoroéthyle) phosphite et tris(2,2,2-trifluoroéthyle) phosphate sont préférés. Les sulfones, et notamment le sulfolane, sont davantage préférés. La teneur en solvant organique dans la composition électrolytique selon l’invention est de préférence comprise entre 30 et 85% en poids par rapport au poids total de la composition électrolytique, de préférence entre 40 et 85% en poids, plus préférentiellement entre 50 et 80% en poids, encore plus préférentiellement entre 60 et 75% en poids, par rapport au poids total de la composition électrolytique. Comme mentionné ci-dessus, ladite composition électrolytique comprend également un sel de lithium. Par exemple, le sel de lithium peut être LiPF 6 , LiF, FSO 3 Li, LiOSO 2 CF 3 , LiN(SO 2 CF 3 ) 2 , LiN(SO 2 F) 2 , LiBF 4 , LiClO 4 , 2-trifluorométhyl-4,5-dicyano-imidazolate de lithium, difluorophosphate de lithium (LiPO 2 F 2 ), bis(oxalato)borate de lithium (LiB(C 2 O 4 ) 2 ), difluoro(oxalato)borate de lithium (LiF 2 B(C 2 O 4 ) 2 ) ou LiNO 3 ou un mélange de ceux-ci. En particulier, ledit sel de lithium comprend le bis(fluorosulfonyl)imide de lithium (LiFSI - LiN(SO 2 F) 2 ). La composition électrolytique peut avoir une teneur en sel de lithium de 5 à 70% en poids par rapport au poids total de la composition électrolytique. La teneur en sel de lithium dans ladite composition peut être déterminée par RMN. Cette teneur peut être de 10 à 60% en poids, de préférence de 15 à 50% en poids, plus préférentiellement de 20 à 40% en poids, par rapport au poids total de la composition électrolytique. La composition électrolytique selon l’invention est de préférence non aqueuse ou essentiellement non aqueuse. Dans le cadre de la présente invention, on entend par « essentiellement non aqueuse » une teneur en eau dans la composition électrolytique inférieure ou égale à 50 ppm d’eau, de préférence inférieure ou égale à 20 ppm d’eau. La composition électrolytique a de préférence une teneur en solvant organique de 20 à 85% en poids par rapport au poids total de la composition électrolytique. La composition électrolytique selon l’invention peut optionnellement comprendre un ou plusieurs additifs. Lesdits additifs peuvent notamment être choisis parmi des sels de lithium autres que LiFSI, des composés organiques comprenant du silicium, des composés organiques comprenant du bore, des composés organiques comprenant du phosphore, des phosphazènes, des anhydrides et des composés comprenant de l’aluminium. Les sels de lithium additionnels autres que le LiFSI peuvent être choisis parmi le LiPF6 (hexafluorophosphate de lithium), le LiTDI (2-trifluorométhyl-4,5-dicyano-imidazolate de lithium), le bis(trifluorométhanesulfonyl)imide de lithium (LiTFSI), le difluorophosphate de lithium (LiPO2F2), le bis(oxalato)borate de lithium (LiB(C2O4)2), le difluoro(oxalato)borate de lithium (LiF2B(C2O4)2), le tetrafluorate de lithium (LiBF4), le nitrate de lithium (LiNO3), le perchlorate de lithium (LiClO4), le fluorure de lithium (LiF) et le fluorosulfonate de lithium (FSO3Li). Les composés organiques comprenant du silicium peuvent notamment être choisis parmi le diphénylsilanediol, le diméthoxyphénylsilane, le tétrakis(triméthylsilyl)silane, l’acétate de triméthylsilyle, le trifluoroacétate de triméthylsilyle, le trifluorométhanesulfonate de triméthylsilyle, le sulfate de bistriméthylsilyle et le trifluorométhanesulfonate de tert-butyl-dimethylsilyle. Les composés organiques comprenant du phosphore peuvent notamment être choisis parmi le tris(triméthylsylilyl)phosphate, le tris(hexafluoro-iso-propyl)phosphate, le polyphosphate d’éthyle, le phosphonate de bis(2,2,2)trifluoroéthyl, le phosphite de triméthyle et le tris(triméthylsylilyl)phosphite (TMSPi). Les composés organiques comprenant du soufre peuvent notamment être choisis parmi la propane sultone (PS), le prop-1-ène-1,3-sultone (PES), le méthylène méthane disulfonate (MMDS), le sulfite d’éthylène, le sulfate d’éthylène, la 1.4-butanesultone et le méthanesulfonate de méthyle. Les composés organiques comprenant du bore peuvent notamment être choisis parmi le borate de triméthyle, le borate de triéthyle, le borate de triisopropyle ; le borate de tributyle, le borate de tris-2,2,2-trifluoroéthyle, le borate de tris-triméthylsilyle, le tris(pentafluorophényl)borane, la triméthoxyboroxine, la triisopropylboroxine et la triphénylboroxine. Les anhydrides peuvent être choisis parmi l’anhydride maléïque, l’anhydride succinique, l’anhydride glutarique, l’anhydride citraconique, l’anhydride glutaconique, l’anhydride itaconique, l’anhydride diglycolique, l’anhydride cyclohexanedicarboxylique, le dianhydride cyclopentanetétracarboxylique et l’anhydride phénylsuccinique. Les composés phosphazènes peuvent notamment être choisis parmi l’éthoxy-(pentafluoro)-cyclotriphosphazene, l’hexafluorocyclotriphosphazene, le pentafluoro(phenoxy)cyclotriphosphazene. Les composés comprenant de l’aluminium, de préférence sous la forme de sel, peuvent être choisis parmi le tris-bis(fluorosulfonyl)imide d’aluminium (Al(FSI)3=Al[(N(SO2F)2]3), le tris-bis(trifluorométhanesulfonyl)imide d’aluminium (Al(TFSI)3=Al[(N(SO2CF3)2]3), l’acétate d’aluminium, l’acétylacétonate d’aluminium, le carbonate d’aluminium, le nitrate d’aluminium, le chlorate d’aluminium, les alkyles aluminium comme le triethylaluminium et les alcoolates d’aluminium comme le triéthylate d’aluminium, de préférence Al(FSI)3. La teneur en additif dans la composition électrolytique peut être de 0 à 10% en poids, de préférence de 0 à 5% en poids, par rapport au poids total de la composition d’électrolyte. De préférence, la composition d’électrolyte de l’invention comprend des sels d’aluminium dissous de façon à avoir une concentration en poids en aluminium dans la composition d’électrolyte comprise entre 0,5 et 10000 ppm de préférence entre 0,5 et 9000 ppm, de préférence entre 0,5 et 8000 ppm, de préférence entre 0,5 et 7000 ppm, de préférence entre 0,5 et 6000 ppm, de préférence entre 0,5 et 5000 ppm, de préférence entre 0,5 et 4000 ppm, de préférence entre 0,5 et 3000 ppm, de préférence entre 0,5 et 2000 ppm, de préférence entre 0,5 et 1000 ppm, de préférence entre 0,5 et 900 ppm, de préférence entre 0,5 et 800 ppm, de préférence entre 0,5 et 700 ppm, de préférence entre 0,5 et 600 ppm, de préférence entre 0,5 et 500 ppm, de préférence entre 0,5 et 400 ppm, de préférence entre 0,5 et 300 ppm, de préférence entre 0,5 et 200 ppm, de préférence entre 0,5 et 100 ppm, de préférence entre 0,5 et 90 ppm, de préférence entre 0,5 et 80 ppm, de préférence entre 0,5 et 70 ppm, de préférence entre 0,5 et 60 ppm, de préférence entre 0,5 et 50 ppm, de préférence entre 0,5 et 40 ppm, de préférence entre 0,5 et 30 ppm, de préférence entre 0,5 et 20 ppm, de préférence entre 0,5 et 10 ppm. La teneur en aluminium dans la composition électrolytique peut être déterminée par toute méthode connue de l’homme du métier et notamment par ICP-MS (spectrométrie de masse par plasma à couplage inductif), ICP-AES (spectrométrie d’émission optique avec plasma couplé par induction) ou spectrométrie de fluorescence des rayons X, de préférence par ICP-MS. Dans un mode de réalisation particulier, pouvant être combiné aux préférences et autres modes de réalisation de l’invention, la composition électrolytique selon l’invention présente un pH supérieur ou égal à 3,5, mesuré à une température de 25°C après dilution à un rapport massique 1:1 dans de l’eau distillée ayant un pH de 6,5. Le pH peut être supérieur ou égal à 4, et de préférence de 4 à 8. Ledit pH peut être de 3,5 à 4 ; ou de 4 à 4,5 ; ou de 4,5 à 5 ; ou de 5 à 5,5 ; ou de 5,5 à 6 ; ou de 6 à 6,5 ; ou de 6,5 à 7 ; ou de 7 à 7,5 ; ou de 7,5 à 8 ; ou de 8 à 8,5 ; ou de 8,5 à 9 ; ou de 9 à 9,5 ; ou de 9,5 à 10 ; ou de 10 à 10,5 ; ou de 10,5 à 11 ; ou de 11 à 11,5 ; ou de 11,5 à 12 ; ou de 12 à 12,5 ; ou de 12,5 à 13 ; ou de 13 à 13,5 ; ou de 13,5 ; ou de 13,5 à 14. Le pH peut être mesuré par toute méthode connue de l’homme du métier. On peut par exemple mesurer le pH à l’aide d’une électrode de verre, dont le potentiel peut varier en fonction de la concentration des ions hydrogène suivant l’équation de Nernst. Ce potentiel peut être mesuré par rapport à une électrode de référence à l’aide d’un potentiomètre à haute impédance, communément appelé pH-mètre. Comme pH-mètre, on peut par exemple utiliser le modèle pHM210 de la marque Radiometer. Le pH-mètre peut être préalablement étalonné à l’aide de trois solutions tampons (par exemple à pH=4,0, 7,0 et 10,0). La solution aqueuse peut être agitée pendant la mesure du pH. La mesure du pH se fait de préférence dans l’heure qui suit la dilution dans l’eau distillée. Le fait que la solution aqueuse (préparée en mettant en solution du sel de bis(fluorosulfonyl)imide de lithium dans l’eau distillée) présente un pH supérieur ou égal à 3,5 permet avantageusement de maintenir la stabilité de l’électrolyte de concentration élevée en sel à haut voltage (supérieur à 4,5 V). La composition électrolytique peut être préparée par mélange du sel de lithium, du ou des solvants organiques, ainsi qu’éventuellement un ou plusieurs additifs. De préférence, on dissout la quantité désirée de sels de lithium dans le ou les solvants organiques, puis on ajoute les additifs éventuels. Séparateur Ledit séparateur comprend au moins une résine polymère. Ledit séparateur peut également comprendre des particules inorganiques. Ledit séparateur est de préférence sous la forme d’une couche constituée de ladite au moins une résine polymère et optionnellement desdites particules inorganiques. Alternativement, lesdites particules inorganiques peuvent être déposées sur une couche constituée de ladite au moins une résine polymère. Selon un mode de réalisation préféré, ledit séparateur a une porosité est supérieure à 25%, avantageusement supérieure à 26%, de préférence supérieure à 27%, de préférence supérieure à 28%, plus préférentiellement supérieure à 29%, en particulier supérieure à 30%, plus particulièrement supérieure à 31%, de manière privilégiée supérieure à 32%, de manière avantageusement privilégiée supérieure à 33%, de manière préférentiellement privilégiée supérieure à 34%, de manière plus préférentiellement privilégiée supérieure à 35%, de manière particulièrement privilégiée supérieure à 36%, de manière plus particulièrement privilégiée supérieure à 37%, de manière plus particulièrement privilégiée supérieure à 38%, de manière plus particulièrement privilégiée supérieure à 39% mesurée par porosimétrie à intrusion de mercure selon la norme ISO 15901-1 :2016. Selon un mode de réalisation préféré, ledit séparateur a une porosité est inférieure à 70%, avantageusement inférieure à 69%, de préférence inférieure à 68%, de préférence inférieure à 67%, plus préférentiellement inférieure à 66%, en particulier inférieure à 65%, plus particulièrement inférieure à 64%, de manière privilégiée inférieure à 63%, de manière avantageusement privilégiée inférieure à 62%, de manière préférentiellement privilégiée inférieure à 61%, de manière plus préférentiellement privilégiée inférieure à 60% mesurée par porosimétrie à intrusion de mercure selon la norme ISO 15901-1 :2016. Selon un mode de réalisation préféré, ledit séparateur a une porosité comprise entre 25% et 70%, de préférence entre 30% et 65%, en particulier entre 35% et 65%, plus particulièrement entre 40% et 60% mesurée par porosimétrie à intrusion de mercure selon la norme ISO 15901-1 :2016. Selon un mode de réalisation préféré, ledit séparateur a de préférence une épaisseur comprise entre 5 µm et 40 µm. Avantageusement, ledit séparateur peut avoir une épaisseur comprise entre 6 µm et 38 µm, de préférence entre 7 µm et 36 µm, plus préférentiellement entre 8 µm et 34 µm, en particulier entre 9 µm et 32 µm, plus particulièrement entre 10 µm et 30 µm. Selon un mode de réalisation préféré, ledit séparateur peut avoir une épaisseur comprise entre 10 µm et 28µm, avantageusement entre 10 µm et 26 µm, de préférence entre 10 µm et 24 µm, en particulier entre 10 µm et 22 µm, plus particulièrement entre 10 µm et 20 µm. Alternativement, ledit séparateur peut avoir une épaisseur entre 40 µm et 150 µm ou entre 40 µm et 130 µm ou entre 50 et 100 µm. Comme mentionné ci-dessus, ledit séparateur selon l’invention a une très bonne stabilité thermique caractérisé par un faible facteur de retrait thermique à 150°C. Avantageusement, ledit séparateur a un facteur de retrait thermique à 150°C inférieur à 10% en valeur absolue mesuré selon la méthode décrite dans la présente demande. De préférence ledit séparateur a un facteur de retrait thermique à 150°C inférieur à 9%, plus préférentiellement inférieur à 8%, en particulier inférieur à 7%, plus particulièrement inférieur à 6%, de manière privilégiée inférieur à 5%, de manière avantageusement privilégiée inférieur à 4%, de manière préférentiellement privilégiée inférieur à 3% en valeur absolue mesuré selon la méthode décrite dans la présente demande. Ledit séparateur a un ratio G/e compris entre 0,1 et 15 s -1 .µm -1 ; G étant la perméabilité à l'air dudit séparateur mesurée par Gurley selon la norme ISO 5636-5 et e étant l’épaisseur dudit séparateur. Avantageusement, le ratio G/e est compris entre 0,1 et 14 s -1 .µm -1 ou entre 0,1 et 13 s -1 .µm -1 ou entre 0,1 et 12 s -1 .µm -1 ou entre 0,1 et 11 s -1 .µm -1 ou entre 0,1 et 10 s -1 .µm -1 ou entre 0,1 et 9 s -1 .µm -1 ou entre 0,1 et 8 s -1 .µm -1 ou entre 0,1 et 7 s -1 .µm -1 ou entre 0,1 et 6 s -1 .µm -1 ou entre 0,1 et 5 s -1 .µm -1 . Ladite au moins une résine polymère peut être sélectionnée parmi les résines polymères décrites ci-dessous seule ou en combinaison. Ladite au moins une résine polymère peut être sélectionnée parmi le groupe consistant en polyaramide, polyester, polyaryléthercétone, polysulfone, polyéthersulfone, polyétherimide, polyimide, polyacrylonitrile, polycarbonate, polybenzimidazole, polyaryléther, polyarylthioéther, polymère fluoré, cellulose ou un mélange de celles-ci. En particulier, ladite au moins une résine polymère peut être sélectionnée parmi le groupe consistant en polyaramide, polyester, polyaryléthercétone, polysulfone, polyéthersulfone, polyétherimide, polyimide, polyacrylonitrile, polymère fluoré, cellulose ou un mélange de celles-ci. Plus particulièrement, ladite au moins une résine polymère contenue dans ledit séparateur peut être polyaramide, polyester, polyaryléthercétone, polyétherimide, polyimide, polymère fluoré, la cellulose ou un mélange de celles-ci. Selon un mode de réalisation préféré, ladite au moins une résine polymère comprend un polymère fluoré P1 comprenant dans sa chaîne au moins un monomère fluoré M1a choisi parmi les composés contenant un groupe vinyle capable de s'ouvrir pour se polymériser et qui contient, directement attaché à ce groupe vinyle, au moins un atome de fluor, un groupe fluoroalkyle ou un groupe fluoroalkoxy. Ledit polymère fluoré P1 peut être porteur de groupements polaires. Ces groupements polaires peuvent être présents dans ledit polymère fluoré P1 par l’intermédiaire d’un monomère porteur desdits groupements polaires. Alternativement, lesdits groupements polaires peuvent être greffés sur un polymère fluoré pour donner ledit polymère fluoré P1 selon des techniques connues. De préférence, les groupements polaires sont introduits dans ledit polymère fluoré P1 par l’intermédiaire d’un monomère porteur desdits groupements polaires, par exemple par l’intermédiaire des monomères M1c tels que décrits ci-dessous dans la présente demande. De préférence, ledit polymère fluoré P1 comprend des unités répétitives issues d’un monomère M1a sélectionné parmi le groupe consistant en fluorure de vinyle; fluorure de vinylidène (VDF); trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que perfluoro(méthyl vinyl)éther (PMVE), perfluoro(éthyl vinyl) éther (PEVE) et perfluoro(propyl vinyl) éther (PPVE); perfluoro(1,3-dioxole); perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; perfluorobutyléthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Parmi les trifluoropropènes on peut citer le 3,3,3-trifluoropropène. Parmi les tétrafluoropropènes, on peut citer le 2,3,3,3-tétrafluoropropène, 1,3,3,3-tétrafluoropropène. Parmi les pentafluoropropène, on peut citer le 1,1,3,3,3-pentafluoropropène ou le 1,2,3,3,3-pentafluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. En particulier, ledit polymère fluoré P1 comprend au moins des unités répétitives issues d’un monomère M1a étant le fluorure de vinylidène. Le polymère fluoré P1 peut être un homopolymère du fluorure de vinylidène ou un copolymère du fluorure de vinylidène. Ainsi, le polymère fluoré P1 peut comprendre des unités répétitives issues d’un monomère M1a étant le fluorure de vinylidène et des unités répétitives issues d’un monomère fluoré M1b et/ou des unités répétitives issues d’un monomère M1c . Dans ledit polymère fluoré P1 , le taux massique des unités répétitives M1a est d’au moins 50%, de préférence au moins 60%, plus préférablement supérieur à 70% et avantageusement supérieur à 80%. Ledit monomère fluoré M1b est différent du monomère M1a . De préférence, ledit monomère fluoré M1b est sélectionné parmi le groupe consistant en fluorure de vinyle; trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. De préférence, le polymère fluoré P1 comprend des unités répétitives issues d’un monomère M1a étant le fluorure de vinylidène et des unités répétitives issues d’un monomère fluoré M1b sélectionné parmi le groupe consistant en fluorure de vinyle; trifluoroéthylène; chlorotrifluoroéthylène; 1,2-difluoroéthylène, tétrafluoroéthylène; hexafluoropropylène; perfluoro(alkyl vinyl)éthers tels que le perfluoro(méthyl vinyl)éther, perfluoro(éthyl vinyl)éther ou perfluoro(propyl vinyl)éther; perfluoro(1,3-dioxole); perfluoro(2,2-diméthyl-1,3-dioxole); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R’CH 2 OCF=CF 2 dans laquelle R’ est hydrogène ou F(CF 2 )z et z est 1, 2, 3 ou 4; le produit de formule R’’OCF=CH 2 dans laquelle R’’ est F(CF 2 )z et z est 1, 2, 3 ou 4; trifluoropropène, tétrafluoropropène, l’hexafluoroisobutylène, perfluorobutyléthylène, pentafluoropropène, bromotrifluoroéthylène, chlorofluoroethylène, chlorotrifluoropropène ou 2-trifluorométhyl-3,3,3-trifluoro-1-propène ou un mélange de ceux-ci. En particulier, le polymère fluoré P1 comprend des unités répétitives issues d’un monomère M1a étant le fluorure de vinylidène et des unités répétitives issues d’un monomère fluoré M1b sélectionné parmi le groupe consistant en trifluoroéthylène, chlorotrifluoroéthylène, 1,2-difluoroéthylène, tétrafluoroéthylène et l’hexafluoropropylène ou un mélange de ceux-ci. De préférence, lorsqu’il en contient, ledit polymère fluoré P1 comprend de 1% à 40%, de préférence de 1% à 30%, en particulier de 2 % à 20% en poids d’unités répétitives issues dudit monomère M1b sur base du poids total dudit polymère. Ledit polymère fluoré P1 peut être par exemple un copolymère du fluorure de vinylidène et de l’hexafluoropropène, un copolymère du fluorure du vinylidène et du trifluoroéthylène, un copolymère du fluorure du vinylidène et du tétrafluoroéthylène, un copolymère du fluorure de vinylidène et du chlorotrifluoroéthylène, un terpolymère du fluorure de vinylidène, du chlorotrifluoroéthylène et du tétrafluoroéthylène, un terpolymère du fluorure de vinylidène, du chlorotrifluoroéthylène et du trifluoroéthylène, un terpolymère du fluorure de vinylidène, du trifluoroéthylène et de l’hexafluoropropène, un terpolymère du fluorure de vinylidène, du tétrafluoroéthylène et du 1,1-chlorofluoroéthylène ou un terpolymère du fluorure de vinylidène, du hexafluoropropène et du tétrafluoroéthylène. Ledit polymère fluoré P1 peut être un copolymère du fluorure de vinylidène et de l’hexafluoropropène dans lequel la teneur massique en hexafluoropropène est de 1% à 40%, de préférence de 1% à 30%, en particulier de 2 % à 20% sur base du poids total du polymère fluoré P1 . Ledit polymère fluoré P1 peut être un poly(fluorure de vinylidène-trifluoroéthylène et/ou tétrafluoroéthylène), de préférence un poly(fluorure de vinylidène-co-trifluoroéthylène). Ces fluoropolymères ont de préférence une teneur molaire en unités de fluorure de vinylidène de 25 à 95 %, de préférence de 55 à 80 %, par exemple de 25 à 35 %, ou de 35 à 45 %, ou de 45 à 55 %, ou de 55 à 65 %, ou de 65 à 80 %, ou de 80 à 95 % ; et/ou une teneur molaire en unités de trifluoroéthylène et/ou de tétrafluoroéthylène de 5 à 75 %, de préférence de 20 à 45 %, par exemple de 5 à 10 %, ou de 10 à 20 %, ou de 20 à 30 %, ou de 30 à 45 %, ou de 45 à 55 %, ou de 55 à 65 %, ou de 65 à 75 %. Ledit polymère fluoré P1 peut être un poly(fluorure de vinylidène-trifluoroéthylène et/ou tétrafluoroéthylène-chlorofluoroéthylène et/ou chlorotrifluoroéthylène), de préférence un poly(fluorure de vinylidène-ter-trifluoroéthylène-ter-chlorofluoroéthylène) ou un poly(fluorure de vinylidène-ter-trifluoroéthylène-ter-chlorotrifluoroéthylène). Ces fluoropolymères ont de préférence une teneur molaire en unités de fluorure de vinylidène de 25 à 80 %, de préférence de 35 à 70 %, par exemple de 25 à 35 %, ou de 35 à 45 %, ou de 45 à 55 %, ou de 55 à 70 %, ou de 70 à 80 % ; et/ou une teneur molaire en unités de trifluoroéthylène et/ou de tétrafluoroéthylène comprise entre 3 et 60 %, de préférence de 14 à 40 %, par exemple de 3 à 5 %, de 5 à 10 %, de 10 à 14 %, de 14 à 20 %, ou de 20 à 30 %, ou de 30 à 40 %, ou de 40 à 50 %, ou de 50 à 60 % ; et/ou une teneur molaire en unités chlorofluoroéthylène et/ou chlorotrifluoroéthylène de 2 à 20 %, de préférence de 3 à 15 %, de préférence de 4 à 12 %, par exemple de 2 à 3 %, ou de 3 à 4 %, ou de 4 à 5 %, ou de 5 à 6 %, ou de 6 à 7 %, ou de 7 à 8 %, ou de 8 à 9 %, ou de 9 à 10 %, ou de 10 à 12 %, ou de 12 à 15 %, ou de 15 à 18 %, ou de 18 à 20 %. Ledit monomère M1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est sélectionné parmi le groupe consistant en –NHC(CH 3 ) 2 CH 2 C(O)CH 3 ou –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26’ )(R 27’ )C(R 28’ )(R 29’ )-] w2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26’ , R 27’ , R 28’ , R 29’ sont indépendamment les uns des autres, indépendamment pour chaque unité w2, sélectionnés parmi le groupe consistant en H et C 1 -C 5 alkyle. Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Avantageusement, ledit monomère M1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26’ )(R 27’ )C(R 28’ )(R 29’ )-] w2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26’ , R 27’ , R 28’ , R 29’ sont indépendamment les uns des autres, indépendamment pour chaque unité w2, sélectionnés parmi le groupe consistant en H et C 1 -C 5 alkyle. De préférence, ledit monomère M1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est –OR d ’ avec R d ’ sélectionné parmi le groupe consistant en H et C 1 -C 15 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 -C 10 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26’ )(R 27’ )C(R 28’ )(R 29’ )-] w2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26’ , R 27’ , R 28’ , R 29’ sont indépendamment les uns des autres, indépendamment pour chaque unité w2, sélectionnés parmi le groupe consistant en H et C 1 -C 5 alkyle. Plus préférentiellement, ledit monomère M1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 3 alkyle ; R d est –OR d ’ avec R d ’ sélectionné parmi le groupe consistant en H et C 1 -C 10 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26’ )(R 27’ )C(R 28’ )(R 29’ )-] w2 - et un groupement hydrocarbure C 1 -C 5 alkyle optionnellement porteur d’un ou plusieurs groupement(s) -OH, -CO 2 H ou ester(s) ; avec w2 étant un entier de 1 à 5 ; R 26’ , R 27’ , R 28’ , R 29’ sont indépendamment les uns des autres, indépendamment pour chaque unité w2, sélectionnés parmi le groupe consistant en H et C 1 -C 3 alkyle. En particulier, ledit monomère M1c peut être de formule R a R b C=C(R c )(C(O)R d ) dans laquelle les substituants R a , R b et R c sont indépendamment les uns des autres sélectionnés parmi le groupe consistant en H, CO 2 H et C 1 -C 3 alkyle ; R d est –OR d ’ avec R d ’ sélectionné parmi le groupe consistant en H et C 1 -C 10 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 aryle optionnellement substitué par un ou plusieurs groupement(s) –OH, -CO 2 H, -SO 3 H, -PO 3 H. Ledit monomère M1c peut également être de formule R e R f C=C(R g )(OC(O)R h ) ; R i R j C=CR k C(O)OC(O)CR l =CR m R n ; R o R p C=CR q (CN) ; R r R s C=CR t (C(O)NR u R v ) ; dans lesquelles R h est C 1 -C 5 alkyle ; R e , R f , R g , R h , R i , R j , R k , R l , R m , R n , R o , R p , R q , R r , R s , R t , R u , R v sont indépendamment les uns des autres sélectionnés parmi le groupe consistant en H et C 1 -C 5 alkyle, de préférence sélectionnés parmi le groupe consistant en H et CH 3 . Ledit monomère M1c peut également être de formule dans lesquelles R aa , R ab , R ac , R ad , R ae , R af , R ag , R ah , R ai , R aj , R ak , R al sont indépendamment les uns des autres sélectionnés parmi le groupe consistant en H et C 1 -C 5 alkyle, de préférence sélectionnés parmi le groupe consistant en H et CH 3 . Selon un mode de réalisation particulièrement préféré, ledit monomère M1c peut être l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, l’anhydride maléique, l’acétate de vinyle, acrylamide, acrylonitrile, l’anhydride de méthacrylique de formule CH 2 =C(CH 3 )C(O)OC(O)C(CH 3 )=CH 2 , les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H),CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Parmi ceux-ci, ledit monomère M1c avec un groupe alkyle ayant de 1 à 8 atomes de carbone est préféré, et un groupe alkyle ayant de 1 à 5 atomes de carbone est plus préférable. Ledit polymère fluoré P1 peut comprendre une ou plusieurs unités répétitives issues dudit monomère M1c tel que défini ici. De préférence, lorsqu’il en contient, ledit polymère fluoré P1 comprend de 0,01% à 10%, de préférence de 0,05% à 5%, en particulier de 0,1 % à 5% en poids d’unités répétitives issues dudit monomère M1c sur base du poids total dudit polymère fluoré P1 . De préférence, la viscosité à l’état fondu dudit polymère fluoré P1 est supérieure ou égale à 5 kP à 230°C et à une vitesse de cisaillement de 100 s-1 mesurée selon la norme ASTM D3835. Avantageusement, la viscosité à l’état fondu dudit polymère fluoré P1 est supérieure ou égale à 8 kP, de préférence supérieure ou égale à 10 kP, plus préférentiellement supérieure ou égale à 13 kP, en particulier supérieure ou égale à 15 kP à 230°C et à une vitesse de cisaillement de 100 s-1 mesurée selon la norme ASTM D3835. Ladite au moins une résine polymère peut être un polyaramide. Un polyaramide comprend des unités répétitives comprenant un ou plusieurs groupements fonctionnels amide adjacent à un cycle aromatique. Un polyaramide peut donc comprendre des unités répétitives de formule –[-C(O)-NH-A 1 -NH-C(O)-A 2 -]- dans laquelle A 1 et A 2 sont indépendamment l’un de l’autre sélectionnés parmi le groupe consistant en C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 2 -C 15 ester. De préférence, un polyaramide comprend des unités répétitives de formule –[-C(O)-NH-A 1 -NH-C(O)-A 2 -]- dans laquelle A 1 et A 2 sont indépendamment l’un de l’autre sélectionnés parmi le groupe consistant en C 6 -C 18 aryle. En particulier, A 1 et A 2 = phényle ; plus particulièrement, A 1 et A 2 sont liés à leurs groupements adjacents (C(O) ou NH) en position méta ou para. Dans la présente demande, le terme halogène se réfère à F, Cl, Br ou I ; le terme C 1 -C 10 alkoxy se réfère à un groupement -OR avec R étant C 1 -C 10 alkyle ; le terme C 2 -C 15 éther se réfère à un radical hydrocarbure (alkyle ou aryle) de 2 à 15 atomes de carbone et contenant une fonction éther -O- ; le terme C 1 -C 10 carboxy se réfère à un radical hydrocarbure (alkyle ou aryle) de 1 à 10 atomes de carbone et contenant une fonction -C(O)- ; le terme C 1 -C 10 ester se réfère à un radical hydrocarbure (alkyle ou aryle) de 1 à 10 atomes de carbone et contenant une fonction -C(O)O-. Le terme alkyle inclut les alkyles linéaires et ramifiés. Le terme aryle inclut des hydrocarbures comprenant de 6 à 18 atomes de carbone et comprenant au moins un cycle aromatique monocylique (phényl, tolyl, benzyl, xylyl…) ou polycylique (bis-phenyl, anthracyl, naphtyl...). Ladite au moins une résine polymère peut être un polyester. Un polyester comprend des unités répétitives comprenant un ou plusieurs groupement(s) fonctionnel(s) -C(O)-O. Le polyester peut comprendre des unités répétitives de formule [-A 1 -C(O)-O-], [-A 1 -C(O)-O-A 2 -], [-O-C(O)-A 1 -C(O)-O-] ou [-O-C(O)-A 1 -C(O)-O-A 2 -] dans lesquelles A 1 et A 2 sont indépendamment les uns des autres sélectionnés parmi le groupe consistant en C 1 -C 10 alkyle et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. Par exemple, le polyester peut comprendre des unités répétitives de formule [-O-C(O)-A 1 -C(O)-O-A 2 -] avec A 1 étant C 6 -C 18 aryle, de préférence phényle, et A 2 étant C 1 -C 10 alkyle, de préférence C 1 -C 5 alkyle. Des exemples particuliers sont le polytéréphtalate d’éthylène, polytéréphtalate de butylène, polytéréphtalate de triméthylène, polyéthylène naphtalate. Ladite au moins une résine polymère peut être un polyaryléthercétone. Un polyaryléthercétone comprend des unités répétitives comprenant des groupements fonctionnels éther et cétone. Le polyaryléthercétone peut comprendre des unités répétitives de formule [-O-A 1 -O-A 2 -C(O)-A 3 -], [-O-A 1 -C(O)-A 2 -], [-O-A 1 -C(O)-A 2 -C(O)-A 3 -], [-O-A 1 -O-A 2 -C(O)-A 3 -C(O)-A 4 -] ou [-O-A 1 -C(O)-A 2 -O-A 3 -C(O)-A 4 -C(O)-A 5 -] dans lesquelles A 1 , A 2 , A 3 , A 4 et A 5 sont indépendamment les uns des autres sélectionnés parmi le groupe consistant en C 1 -C 10 alkyle et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. De préférence, dans les formules ci-dessus, A 1 , A 2 , A 3 , A 4 et A 5 sont un substituant phényle. Des exemples particuliers sont le polyétheréthercétone (PEEK ou polyétheréthercétone de phénylène), polyéthercétone (PEK), polyétheréthercétonecétone (PEEKK), polyéthercétonecétone (PEKK), polyéthercétoneéthercétonecétone (PEKEKK). Ladite au moins une résine polymère peut être une polysulfone. Une polysulfone comprend des unités répétitives comprenant un ou plusieurs groupement(s) fonctionnel(s) sulfone SO 2 . De préférence, la polysulfone peut comprendre des unités répétitives [-A 1 -SO 2 -] avec A 1 étant sélectionné parmi le groupe consistant en C 1 -C 10 alkyle et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester ; de préférence A 1 est C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester ; en particulier A 1 est phényle. Un exemple particulier est le polyphénylène sulfone. Ladite au moins une résine polymère peut être un polyéthersulfone. Un polyléthersulfone comprend des unités répétitives comprenant des groupements fonctionnels éther et sulfone. Un polyéthersulfone peut comprendre des unités répétitives de formule [-A 1 -O-A 2 -SO 2 -] ou [-A 1 -SO 2 -A 2 -O-A 3 -O-] dans laquelle A 1 et A 2 sont indépendamment les uns des autres sélectionnés parmi le groupe consistant en C 1 -C 10 alkyle et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. De préférence, A 1 et A 2 sont indépendamment les uns des autres sélectionnés parmi le groupe consistant en C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. Des exemples particuliers sont des polyéthersulfones de formule [-A 1 -O-A 2 -SO 2 -] avec A 1 et A 2 étant phényle ou de formule [-A 1 -SO 2 -A 2 -O-A 3 -O-] avec A 1 et A 2 étant phényle et A 3 étant C 6 H 4 -C(CH 3 ) 2 -C 6 H 4 . Ladite au moins une résine polymère peut être un polyétherimide. Un polyétherimide comprend des unités répétitives comprenant un ou plusieurs groupements fonctionnels éther et imide. Un exemple de polyétherimide est le poly(bisphénol A-co-4-anhydride nitrophtalique-co-1,3-phénylènediamine). Ladite au moins une résine polymère peut être un polyimide. Un polyimide comprend des unités répétitives comprenant un ou plusieurs groupements fonctionnels imide -C(O)-N(R)-C(O)-. Le groupement imide peut être linéaire ou cyclique. Un polyimide peut comprendre des unités répétitives de formule A1 ou A2 telle que décrite ci-dessous dans lesquelles n1 est un entier de 0 à 5 ; n2 est un entier de 0 à 5 ; R1 et R2 sont indépendamment l’un de l’autre sélectionné parmi le groupe consistant en C 1 -C 10 alkyle, C 2 -C 15 éther, et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. Ladite au moins une résine polymère peut être un polyacrylonitrile. Un polyacrylonitrile comprend des unités répétitives de formule [-CR 1 R 2 CR 3 (CN)-] dans laquelle R 1 , R 2 et R 3 sont indépendamment les uns des autres sélectionnés parmi le groupe consistant en H, C 1 -C 10 alkyle et C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester. De préférence un polyacrylonitrile comprend au moins 50% en poids d’unités répétitives de formule [-CR 1 R 2 CR 3 (CN)-] telle que définie ci-dessus. Ladite au moins une résine polymère peut être un polycarbonate. Un polycarbonate comprend des unités répétitives comprenant un ou plusieurs groupements fonctionnels carbonate -O-C(O)-O-. Un polycarbonate peut comprendre des unités répétitives de formule [-A 1 -O-C(O)-O-] dans laquelle A 1 est C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester ; en particulier A 1 peut être C 6 H 4 -C(CH 3 ) 2 -C 6 H 4 . Ladite au moins une résine polymère peut être un polybenzimidazole. Un polybenzimidazole comprend des unités répétitives comprenant un ou plusieurs groupements benzimidazole. Un exemple particulier peut être le poly[2,2’-(m-phénylène)-5,5’-bisbenzimidazole]. Ladite au moins une résine polymère peut être polyaryléther comprenant des unités répétitives de formule [-A 1 -O-] dans laquelle A 1 est C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester ; en particulier A 1 est phényle, tolyl ou xylyl. Un exemple particulier est le poly[oxy-(2,6-diméthyl-1,4-phénylène)]. Ladite au moins une résine polymère peut être polyarylthioéther comprenant des unités répétitives de formule [-A 1 -S-] dans laquelle A 1 est C 6 -C 18 aryle optionnellement substitué par un ou plusieurs groupement(s) sélectionnés parmi le groupe consistant en halogène, SO 3 H, CO 2 H, OH, PO 3 H, C 1 -C 10 alkoxy, C 2 -C 15 éther, C 1 -C 10 carboxy, C 1 -C 10 ester ; en particulier A 1 est phényle, tolyl ou xylyl. Ladite au moins une résine polymère peut être de type cellulose, c’est à dire qu’elle comprend des unités répétitives de formule dans laquelle R est indépendamment pour chaque substituant -OR sélectionné parmi le groupe consistant en H, C 1 -C 10 alkyle optionnellement substitué par un groupement OH ; n est un entier entre 10 et 100000. De préférence, ladite au moins une résine polymère comprend des unités répétitives de formule dans laquelle R est indépendamment pour chaque substituant -OR sélectionné parmi le groupe consistant en H, C 1 -C 5 alkyle optionnellement substitué par un groupement OH ; n est un entier entre 10 et 50000. Ledit séparateur peut également comprendre en sus desdites au moins une résine polymère détaillées ci-dessus un polymère P2 comprend des unités répétitives issues d’un monomère M2 de formule (I), (II), (III), (IV), (V), (VI), (VII) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Avantageusement, ledit polymère P2 comprend des unités répétitives issues d’un monomère M2 de formule (I), (II), (III), (IV), (V) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 15 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 3 alkyle ; R 8 est C 1 -C 3 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 3 alkyle, de préférence sélectionnés parmi le groupe consistant en H et CH 3 ; R 36 et R 37 sont, indépendamment l’un de l’autre, sélectionnés parmi le groupe consistant en H et C 1 -C 5 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 3 alkyle et C 6 aryle substitué par un ou plusieurs groupements fonctionnels CO 2 H. De préférence, ledit polymère P2 comprenant des unités répétitives issues d’un monomère M2 de formule (I), (II), (III) (IV), (V), (VI), (VII) ou un mélange de celles-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en -OH, -CO 2 H, -SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Plus préférentiellement, ledit polymère P2 est de formule (I), (III), ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 15 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . En particulier, ledit polymère P2 est de formule (I), (III) ou (IV) dans laquelle R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Plus particulièrement, ledit polymère P2 comprend des unités répétitives issues d’un monomère M2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est -OR 25 avec R 25 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 13 , R 14 , R 15 , R 16 sont H ; R 11 et R 12 sont CH 3 . De manière privilégiée, ledit polymère P2 comprend des unités répétitives issues d’un monomère M2 de formule (I) R 1 R 2 C=C(R 3 )(C(O)R 4 ) (I), (III) telle que définie ci-dessus ou (IV) telle que définie ci-dessus dans lesquelles R 1 , R 2 et R 3 sont indépendamment les uns des autres sélectionnés parmi le groupe consistant en H, CO 2 H et C 1 -C 3 alkyle ; R 4 est -OR 25 avec R 25 sélectionné parmi le groupe consistant en H et C 1 -C 5 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 3 alkyle et C 6 aryle substitué par un ou plusieurs groupements fonctionnels CO 2 H ; R 9 , R 10 , R 13 , R 14 , R 15 , R 16 sont H ; R 11 et R 12 sont CH 3 . Selon un mode de réalisation, ledit polymère P2 est un homopolymère dudit monomère M2 selon l’une quelconque des formules (I) à (VII) ci-dessus. Selon un autre mode de réalisation, ledit polymère P2 est un copolymère de plusieurs monomères M2 selon l’une quelconque des formules (I) à (VII) ci-dessus. Par copolymère, on entend des unités répétitives issues d’au moins deux monomères M2 selon l’une quelconque des formules (I) à (VII) ci-dessus. Selon un mode de réalisation préféré, ledit polymère P2 a une masse molaire en poids comprise entre 500 g/mol et 5000000 g/mol, avantageusement entre 1000 g/mol et 4000000 g/mol, de préférence entre 2000g/mol et 3000000 g/mol, plus préférentiellement entre 3000 g/mol et 2500000 g/mol, en particulier entre 4000 g/mol et 2000000 g/mol, plus particulièrement entre 5000 g/mol et 1500000 g/mol, de manière privilégiée entre 10000 g/mol et 1000000 g/mol. La masse moléculaire ou molaire est déterminée par Chromatographie d'Exclusion Stérique (CES). Une prise d'essai de la solution de polymère correspondant à 90 mg de matière sèche est introduite dans un flacon de 10 mL. On ajoute de la phase mobile, additionnée de 0,04 % de diméthylformamide (DMF), jusqu'à une masse totale de 10 g. La composition de cette phase mobile est la suivante : NaHCO 3 : 0,05 mol/L, NaNO 3 : 0,1 mol/L, triéthanolamine : 0,02 mol/L, NaN 3 0,03 % massique. La chaîne de CES est composée d'une pompe isocratique de type Waters 510, dont le débit est réglé à 0,8 mL/min, d'un passeur d'échantillons Waters 717+, d'un four contenant une précolonne de type Guard Column Ultrahydrogel Waters de 6 cm de longueur et 40 mm de diamètre intérieur, suivie d’une colonne linéaire de type Ultrahydrogel Waters de 30 cm de longueur et de 7,8 mm de diamètre intérieur. La détection est assurée au moyen d’un réfractomètre différentiel de type RI Waters 410. Le four est porté à la température de 60°C et le réfractomètre est porté à la température de 45°C. Le dispositif de CES est étalonné avec une série d'étalons polyacrylate de sodium fournis par Polymer Standards Service de poids moléculaire au sommet de pic compris entre 1 000 g/mol et 1.10 6 g/mol et d’indice de polymolécularité compris entre 1,4 et 1,7. La courbe d'étalonnage est de type linéaire et prend en compte la correction obtenue grâce au marqueur de débit : le diméthylformamide (DMF). De préférence, dans ledit séparateur, ladite au moins une résine polymère telle que décrite ci-dessus est le constituant principal. Ainsi, selon un mode de réalisation préféré, ledit séparateur comprend au moins 45% en poids de ladite au moins une résine polymère selon l’invention, avantageusement au moins 50% en poids, de préférence au moins 55% en poids, plus préférentiellement au moins 60% en poids, en particulier au moins 65% en poids, plus particulièrement au moins 70% en poids sur base du poids total dudit séparateur. Lorsque ladite au moins une résine polymère est telle que décrite ci-dessus et est le constituant principal du séparateur, cela permet d’obtenir un ratio s*e/G plus élevé par rapport à des séparateurs constitué de polyoléfines. De meilleurs propriétés finales sont ainsi obtenues. Le procédé d’obtention du séparateur n’est pas particulièrement limitatif. De manière générale un séparateur peut être préparé par un procédé par inversion de phase ou d’étirement à sec. Un procédé d’étirement à sec consiste à produire un film dense par enduction d’un polymère dissous dans un solvant ou par enduction d’un polymère fondu puis à étirer celui-ci de manière unilatérale. Un procédé d’inversion de phase consiste à enduire une solution d’un polymère dissous dans un solvant sur un substrat en verre à l’aide d’une râcle à hauteur contrôlée ; le film humide est ensuite transféré dans un bain d’eau et d’alcool isopropylique (70/30) puis dans un bain d’eau. Selon un mode de réalisation particulier, ledit séparateur comprend également des particules inorganiques sont choisies dans le groupe consistant en : BaTiO 3 , Pb(Zr,Ti)O 3 , Pb 1-x La x Zr y O 3 (0 3 Nb 2/3 O 3 , PbTiO 3 , hafnie (HfO, HfO 2 ), SrTiO 3 , SnO 2 , CeO 2 , MgO, NiO, CaO, ZnO, Y 2 O 3 , bohémite (y-AlO(OH)), Al 2 O 3 , TiO 2 , SiC, ZrO 2 , silicate de bore, BaSO 4 , nano-argiles, ou leurs mélanges. Utilisation Le dispositif électrochimique selon la présente invention comprend une électrode positive, une électrode négative et ledit séparateur selon la présente invention ; ce dernier étant disposé entre ladite électrode positive et ladite électrode négative. Par « électrode négative », on entend l’électrode qui fait office d’anode, quand la cellule débite du courant (c’est-à-dire lorsqu’elle est en processus de décharge) et qui fait office de cathode lorsque la cellule est en processus de charge. L’électrode négative comprend typiquement un matériau électrochimiquement actif, éventuellement un matériau conducteur électronique, et éventuellement un liant. Par « électrode positive », on entend l’électrode qui fait office de cathode, quand la cellule débite du courant (c’est-à-dire lorsqu’elle est en processus de décharge) et qui fait office d’anode lorsque la cellule est en processus de charge. L’électrode positive comprend typiquement un matériau électrochimiquement actif, éventuellement un matériau conducteur électronique, et éventuellement un liant. On entend par « matériau électrochimiquement actif », un matériau capable d’insérer de manière réversible des ions. On entend par « matériau conducteur électronique » un matériau capable de conduire les électrons. De préférence, ladite électrode négative comprend une matière active sélectionné parmi le groupe consistant en alliage de lithium, du lithium métal, un oxyde métallique, un matériau de carbone tel que le graphite ou du carbone dur, le silicium, silicone, un alliage de silicium et Li 4 Ti 5 O 12 . Lorsque l’électrode négative comprend du lithium, celui-ci peut être sous forme d’un film de lithium métallique ou d’un alliage comprenant du lithium. Parmi les alliages à base de lithium susceptibles d’être utilisés, on peut par exemple citer les alliages lithium-aluminium, les alliages lithium-silice, les alliages lithium-étain, Li-Zn, Li 3 Bi, Li 3 Cd et Li 3 SB. Un exemple d’électrode négative peut comprendre un film de lithium vif préparé par laminage, entre des rouleaux, d’un feuillard de lithium. De préférence, ladite électrode positive comprend une matière active sélectionné parmi le groupe consistant en LiCoO 2 , Li(Ni, Co, AI)O 2 , Li (1+ x) Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO4, M représentant Fe, Mn, Co, ou Ni ou un mélange de ceux-ci. Chaque électrode peut aussi comprendre, outre le matériau électrochimiquement actif, un matériau conducteur électronique comme une source de carbone, incluant, par exemple, du noir de carbone, du carbone Ketjen®, du carbone Shawinigan, du graphite, du graphène, des nanotubes de carbone, des fibres de carbone (par exemple les fibres de carbone formées en phase gazeuse ou VGCF), du carbone non-poudreux obtenu par carbonisation d’un précurseur organique, ou une combinaison de deux ou plus de ceux-ci. D’autres additifs peuvent aussi être présents dans le matériau de l’électrode positive, comme des sels de lithium ou des particules inorganiques de type céramique ou verre, ou encore d’autres matériaux actifs compatibles (par exemple, du soufre). Chaque électrode peut aussi comprendre un liant. Des exemples non-limitatifs de liants comprennent les liants polymères polyéthers linéaires, ramifiés et/ou réticulé (par exemple, des polymères basés sur le poly(oxyde d’éthylène) (PEO), ou le poly(oxyde de propylène) (PPO) ou d’un mélange des deux (ou un copolymère EO/PO), et comprenant éventuellement des unités réticulables), des liants solubles dans l’eau (tels que SBR (caoutchouc styrène-butadiène), NBR (caoutchouc acrylonitrile-butadiène), HNBR (NBR hydrogéné), CHR (caoutchouc d’épichlorohydrine), ACM (caoutchouc d’acrylate)), ou des liants de type polymères fluorés (tels que PVDF (polyfluorure de vinylidène), PTFE (polytétrafluoroéthylène), et leurs combinaisons. Certains liants, comme ceux solubles dans l’eau, peuvent aussi comprendre un additif comme la CMC (carboxyméthylcellulose). Les supports métalliques des électrodes servant de collecteurs de courant sont généralement en aluminium pour la cathode et en cuivre pour l’anode. Les supports métalliques peuvent être traités en surface et avoir un primaire conducteur. Le primaire conducteur peut contenir des matériaux carbonés, des matériaux métalliques et des matériaux polymères. Les supports peuvent également être des tissés ou des non-tissés en fibre de carbone. Ledit dispositif électrochimique peut être une batterie Li-ion, en particulier une batterie Li-ion d’appareils électroniques portables, par exemple les téléphones portables ou les ordinateurs portables, de véhicules électriques, de stockage d’énergie renouvelable par exemple photovoltaïque ou éolienne. De préférence, ledit dispositif électrochimique est une batterie Li-ion ayant une tension de coupure de charge supérieure ou égale à 4,4 V, de préférence encore supérieure ou égale à 4,5 V. Exemples Méthode de mesure de la conductivité La conductivité ionique de l'électrolyte dans le séparateur est mesurée par spectroscopie d'impédance électrochimique en pile bouton CR2032. Un séparateur découpé en diamètre 16mm est imbibé avec 100µL d'électrolyte, puis placé entre deux cales en inox de diamètre 16mm dans une pile bouton CR2032 qui est scellée. La pile bouton est branchée à un potentiostat (Biologic, VMP3) et placée dans une étuve à 25°C. La résistance du séparateur imbibé d'électrolyte est mesurée par impédance (technique PEIS): On applique une sinusoïde de tension d'amplitude 10mV autour du potentiel de circuit ouvert, en balayant les fréquences de 200 kHz à 100 mHz. La résistance "R" du séparateur imbibé d'électrolyte est extraite du diagramme de Nyquist obtenu, en lisant sur l'axe des abscisses la valeur de l'intersection de cet axe avec l'extrapolation de la droite obtenue à haute fréquence. La conductivité du séparateur imbibé d'électrolyte est obtenue d'après la formule: [mS/cm] = (e*1000)/(S*R) avec e [cm] : épaisseur du séparateur S [cm²] : surface des cales en inox R [Ohm] : résistance du séparateur imbibé d'électrolyte mesurée par impédance Méthode de mesure du facteur de retrait thermique à 150°C L'échantillon a été découpé à 100 mm dans la direction MD et à 100 mm dans la direction TD. Une marque rectangulaire de 59 mm (MD) x 44 mm (TD) a été légèrement estampillée au centre. Ensuite, cet échantillon a été laissé reposer pendant 1 heure dans un four à 150°C. Pendant ce temps, l'échantillon a été pris en sandwich entre deux feuilles de papier dur. Après avoir retiré l'échantillon de l'étuve et l'avoir refroidi, la longueur (mm) de la marque rectangulaire dans chaque direction a été mesurée. L'opération a été répétée avec 4 échantillons distincts et la valeur moyenne dans chaque direction a été prise comme longueur après chauffage. Le facteur de retrait thermique dans chaque direction a été calculé par la formule suivante, la valeur la plus élevée étant enregistrée comme facteur de retrait thermique. Facteur de retrait thermique (%) = [(longueur initiale – longueur après chauffage)/longueur initiale] x 100 Méthode de mesure de l’épaisseur du séparateur L'épaisseur du séparateur est mesurée à l'aide d'une jauge d'épaisseur (Mitutoyo, comparateur Digimatic ID-H) Les performances du séparateur sont évaluées à l’aide d’une composition électrolytique constituée de 73,4% en poids sulfolane et de 26,6% en poids de LiFSI soit une concentration de 2,5 mol/L. La composition a une viscosité de 88 cP mesurée à 20°C et avec un cisaillement de 20 s -1 . Les polymères P1 à P3, selon l’invention, et les polymères C1 et C2 (exemples comparatifs) ci-dessous ont été utilisés pour préparer des séparateurs. Les ratios s*e/G et G/e sont reportés dans le tableau 1 ci-dessous. Polymère P1 : Homopolymère du poly(fluorure de vinylidène) ayant un viscosité à l’état fondu de de 34 kP à 230°C et à une vitesse de cisaillement de 100 s-1 mesurée selon la norme ASTM D3835 et un point de fusion de 162°C. Polymère P2 : Homopolymère du poly(fluorure de vinylidène) ayant un viscosité à l’état fondu de de 30,5 kP à 230°C et à une vitesse de cisaillement de 100 s-1 mesurée selon la norme ASTM D3835 et un point de fusion de 165°C. Polymère P3 : Cellulose ayant une densité de 0,4 g/cm 3 et une porosité de 73%. Polymère C1 : Polyéthylène Polymère C2 : Polyéthylène revêtu d’une couche de 3 µm d’épaisseur composée d’un copolymère du fluorure de vinylidène et de l’hexafluoropropène Ratio G/e (s -1 .µm -1 ) Ratio s*e/G Facteur de retrait thermique à 150°C (%) Polymère P1 (Inv.) 2,3 0,24 3,4 Polymère P2 (Inv.) 0,54 0,73 2,8 Polymère P3 (Inv.) 0,14 5,27 1 Polymère C1 (Comp.) 15,2 0,01 > 50 Polymère C2 (Comp.) 18,4 0,00 1 Les séparateurs selon la présente invention présentent le meilleur compromis pour être utilisé dans des dispositifs électrochimique à haut voltage en présence d’une composition électrolytique à haute viscosité. Les séparateurs en polyoléfines (polymère C1) présentent une faible stabilité thermique représentée ici par le facteur de retrait thermique supérieur à 50% ce qui peut engendrer des courts-circuits dans une batterie. La présence d’un revêtement sur les séparateurs en polyoléfines (polymère P2) améliore le facteur de retrait thermique mais il a été démontré de manière surprenant que la mouillabilité pouvait être fortement amélioré en sélectionnant spécifiquement des séparateurs préparés à partir d’une résine polymère permettant d’obtenir un ratio s*e/G supérieur à 0,02 en présence d’une composition électrolytique visqueuse, ce qui est nécessaire pour des applications à haut voltage. Dispositif électrochimique comprenant une composition électrolytique et un séparateur caractérisé en ce que le ratio s*e/G est compris entre 0,02 et 200 ; s étant la valeur de la conductivité de la composition électrolytique dans le séparateur mesurée à 25°C exprimée en mS/cm, e étant l’épaisseur du séparateur exprimée en µm, et G exprimé en s -1 étant la perméabilité à l'air dudit séparateur. Dispositif électrochimique selon la revendication précédente caractérisé en ce que ladite composition électrolytique comprend au moins un solvant et un sel de lithium ; ladite composition électrolytique ayant une viscosité supérieure à 2 cP mesurée à 20°C et avec un cisaillement de 20 s -1 . Dispositif électrochimique selon l’une quelconque des revendications précédentes caractérisé en ce que ladite composition électrolytique a une viscosité supérieure à 5 cP, de préférence supérieure à 10 cP, en particulier supérieure à 15 cP mesurée à 20°C et avec un cisaillement de 20 s -1 . Dispositif électrochimique selon l’une quelconque des revendications précédentes caractérisé en ce que la composition électrolytique comprend de 5 à 70% en poids de sel de lithium et de 20 à 85% en poids d’au moins un solvant. Dispositif électrochimique selon l’une quelconque des revendications précédentes caractérisé en ce que ledit séparateur a une porosité comprise entre 25% et 70% mesurée par porosimétrie à intrusion de mercure selon la norme ISO 15901-1 :2016. Dispositif électrochimique selon l’une quelconque des revendications précédentes caractérisé en ce que ledit séparateur a un facteur de retrait thermique à 150°C inférieur à 10% en valeur absolue. Dispositif électrochimique selon l’une quelconque des revendications précédentes caractérisé en ce que ledit séparateur a un ratio G/e compris entre 0,1 et 15 s -1 .µm -1 ; G exprimé en s-1 étant la perméabilité à l'air dudit séparateur et e exprimé en µm étant l’épaisseur dudit séparateur. Dispositif électrochimique selon l’une quelconque des revendications précédentes caractérisé en ce que ledit séparateur comprend au moins une résine polymère sélectionnée parmi le groupe consistant en polyaramide, polyester, polyaryléthercétone, polysulfone, polyéthersulfone, polyétherimide, polyimide, polyacrylonitrile, polycarbonate, polybenzimidazole, polyaryléther, polyarylthioéther, polymère fluoré, cellulose ou un mélange de celles-ci. Dispositif électrochimique selon l’une quelconque des revendications précédentes caractérisé en ce que ledit séparateur comprend au moins une résine polymère comprenant un polymère fluoré P1 comprenant des unités répétitives issues du fluorure de vinylidène et optionnellement des unités répétitives issues de l’hexafluoropropène. Dispositif électrochimique selon l’une quelconque des revendications précédentes caractérisé en ce que ledit séparateur comprend au moins une résine polymère de type cellulose. Dispositif électrochimique selon l’une quelconque des revendications précédentes 8 à 10 caractérisé en ce que ledit séparateur comprend également un polymère P2 comprenant des unités répétitives de formule R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH ou un hétérocycle à cinq ou six chainons comprenant au moins un atome d’azote dans sa chaine cyclique. Dispositif électrochimique selon l’une quelconque des revendications précédentes caractérisé en ce qu’il comprend également une électrode positive et une électrode négative ; ledit séparateur disposé entre ladite électrode positive et ladite électrode négative. Dispositif électrochimique selon la revendication précédente caractérisé en ce que ladite électrode négative comprend une matière active sélectionné parmi le groupe consistant en alliage de lithium, du lithium métal, un oxyde métallique, un matériau de carbone tel que le graphite ou du carbone dur, le silicium, silicone, un alliage de silicium et Li 4 Ti 5 O 12 . Dispositif électrochimique selon l’une quelconque des revendications précédentes caractérisé en ce que ladite électrode positive comprend une matière active sélectionné parmi le groupe consistant en LiCoO 2 , Li(Ni, Co, AI)O 2 , Li (1+ x) Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li1+xMn2-x-yMyO4, M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO4, M représentant Fe, Mn, Co, ou Ni ou un mélange de ceux-ci. Dispositif électrochimique selon la revendication précédente caractérisé en ce qu’il est une batterie lithium-ion ayant une tension de coupure de charge supérieur ou égale à 4,4 V. Séparateur ayant un ratio G/e compris entre 0,1 et 15 s -1 .µm -1 ; G en s -1 étant la perméabilité à l'air dudit séparateur et e étant l’épaisseur dudit séparateur en µm ; ledit séparateur comprenant au moins une résine polymère telle que définie dans l’une quelconque des revendications 8 à 11.